(57)【特許請求の範囲】
【請求項１】
ａ）ケトン、環状エステル、環状カーボネート及びグリシジルエーテルカーボネートからなる群より選択される、エレクトロクロミックデバイス中の媒質として適切な１種以上の溶媒、
ｂ）ヒドロキシフェニルベンゾトリアゾール及びトリス−アリール−ｓ−トリアジンからなる群より選択される１種以上の紫外線吸収剤、及び
ｃ）Ｎ−Ｈヒンダードアミン光安定剤及びＮ−アルキルヒンダードアミン光安定剤の１種以上
を含み、
Ｎ−Ｈヒンダードアミン光安定剤及びＮ−アルキルヒンダードアミン光安定剤が、式Ａ′：
【化１】
0005243026.tif 000049
〔式中、
Ｅは、水素又はＣ1〜Ｃ18アルキルであり、
ｍは、１〜４であり、
ｍが１の場合、
Ｒ2は、水素、Ｃ1〜Ｃ18アルキル、若しくは１個以上の酸素原子で場合により中断されている前記アルキル、Ｃ2〜Ｃ12アルケニル、Ｃ7〜Ｃ18アラルキル、グリシジル、Ｃ2〜Ｃ18脂肪族カルボン酸の一価アシル基、１つ以上のヒドロキシ、Ｃ1〜Ｃ8アルコキシ、Ｃ2〜Ｃ8アシルオキシ、カルボニル、カルボキシ若しくはＣ2〜Ｃ8アルコキシカルボニルで置換されているＣ2〜Ｃ18脂肪族カルボン酸の前記脂肪族一価アシル基、Ｃ5〜Ｃ12脂環式カルボン酸の一価アシル基、又はＣ7〜Ｃ15芳香族カルボン酸の一価アシル基であるか、或いは
ｍが２の場合、
Ｒ2は、Ｃ1〜Ｃ12アルキレン、Ｃ4〜Ｃ12アルケニレン、キシリレン、８〜１４個のＣ原子を有する脂環式又は芳香族ジカルボン酸の二価アシル基であり、
ｍが３の場合、
Ｒ2は、Ｃ4〜Ｃ12脂肪族の、又はＣ6〜Ｃ12脂環式のトリカルボン酸基の三価アシル基であり、
ｍが４の場合、
Ｒ2は、Ｃ5〜Ｃ12飽和のテトラカルボン酸の四価アシル基である〕
で示される化合物である、エレクトロクロミックデバイス中の媒質として適切な組成物。
【請求項２】
エレクトロクロミックデバイスに有用な安定化された媒質を調製する方法であって、Ｎ−Ｈヒンダードアミン光安定剤及びＮ−アルキルヒンダードアミン光安定剤の１種以上を、組成物に加えることを含み、
前記組成物が、
ｉ）ケトン、環状エステル、環状カーボネート及びグリシジルエーテルカーボネートからなる群より選択される、エレクトロクロミックデバイス中の媒質として適切な１種以上の溶媒、
ｉｉ）ヒドロキシフェニルベンゾトリアゾール及びトリス−アリール−ｓ−トリアジンからなる群より選択される１種以上の紫外線吸収剤
を含み、
Ｎ−Ｈヒンダードアミン光安定剤及びＮ−アルキルヒンダードアミン光安定剤が、式Ａ′：
【化２】
0005243026.tif 000050
〔式中、
Ｅは、水素又はＣ1〜Ｃ18アルキルであり、
ｍは、１〜４であり、
ｍが１の場合、
Ｒ2は、水素、Ｃ1〜Ｃ18アルキル、若しくは１個以上の酸素原子で場合により中断されている前記アルキル、Ｃ2〜Ｃ12アルケニル、Ｃ7〜Ｃ18アラルキル、グリシジル、Ｃ2〜Ｃ18脂肪族カルボン酸の一価アシル基、１つ以上のヒドロキシ、Ｃ1〜Ｃ8アルコキシ、Ｃ2〜Ｃ8アシルオキシ、カルボニル、カルボキシ若しくはＣ2〜Ｃ8アルコキシカルボニルで置換されているＣ2〜Ｃ18脂肪族カルボン酸の前記脂肪族一価アシル基、Ｃ5〜Ｃ12脂環式カルボン酸の一価アシル基、又はＣ7〜Ｃ15芳香族カルボン酸の一価アシル基であるか、或いは
ｍが２の場合、
Ｒ2は、Ｃ1〜Ｃ12アルキレン、Ｃ4〜Ｃ12アルケニレン、キシリレン、８〜１４個のＣ原子を有する脂環式又は芳香族ジカルボン酸の二価アシル基であり、
ｍが３の場合、
Ｒ2は、Ｃ4〜Ｃ12脂肪族の、又はＣ6〜Ｃ12脂環式のトリカルボン酸基の三価アシル基であり、
ｍが４の場合、
Ｒ2は、Ｃ5〜Ｃ12飽和のテトラカルボン酸の四価アシル基である〕
で示される化合物である、方法。
【請求項３】
ａ）ケトン、環状エステル、環状カーボネート及びグリシジルエーテルカーボネートからなる群より選択される、エレクトロクロミックデバイス中の媒質として適切な１種以上の溶媒、
ｂ）ヒドロキシフェニルベンゾトリアゾール及びトリス−アリール−ｓ−トリアジンからなる群より選択される１種以上の紫外線吸収剤、及び
ｃ）Ｎ−Ｈヒンダードアミン光安定剤及びＮ−アルキルヒンダードアミン光安定剤の１種以上
を含む組成物を含み、
Ｎ−Ｈヒンダードアミン光安定剤及びＮ−アルキルヒンダードアミン光安定剤が、式Ａ′：
【化３】
0005243026.tif 000051
〔式中、
Ｅは、水素又はＣ1〜Ｃ18アルキルであり、
ｍは、１〜４であり、
ｍが１の場合、
Ｒ2は、水素、Ｃ1〜Ｃ18アルキル、若しくは１個以上の酸素原子で場合により中断されている前記アルキル、Ｃ2〜Ｃ12アルケニル、Ｃ7〜Ｃ18アラルキル、グリシジル、Ｃ2〜Ｃ18脂肪族カルボン酸の一価アシル基、１つ以上のヒドロキシ、Ｃ1〜Ｃ8アルコキシ、Ｃ2〜Ｃ8アシルオキシ、カルボニル、カルボキシ若しくはＣ2〜Ｃ8アルコキシカルボニルで置換されているＣ2〜Ｃ18脂肪族カルボン酸の前記脂肪族一価アシル基、Ｃ5〜Ｃ12脂環式カルボン酸の一価アシル基、又はＣ7〜Ｃ15芳香族カルボン酸の一価アシル基であるか、或いは
ｍが２の場合、
Ｒ2は、Ｃ1〜Ｃ12アルキレン、Ｃ4〜Ｃ12アルケニレン、キシリレン、８〜１４個のＣ原子を有する脂環式又は芳香族ジカルボン酸の二価アシル基であり、
ｍが３の場合、
Ｒ2は、Ｃ4〜Ｃ12脂肪族の、又はＣ6〜Ｃ12脂環式のトリカルボン酸基の三価アシル基であり、
ｍが４の場合、
Ｒ2は、Ｃ5〜Ｃ12飽和のテトラカルボン酸の四価アシル基である〕
で示される化合物である、
エレクトロクロミックデバイス。
【発明の詳細な説明】
【技術分野】
【０００１】
本発明は、紫外線への暴露の間の劣化及び黄変に対して安定化された組成物、組成物を安定化する方法、エレクトロクロミック及び電気泳動デバイスのような電場応答性デバイス中の媒質としての、そのような組成物の使用、及びこれらの媒質から構成される電場応答性デバイスに関する。
【背景技術】
【０００２】
紫外線（ＵＶ）放射に暴露された物質の有用性及び有効寿命を制限する主な問題は、そのような暴露に伴う劣化に起因する。この劣化は、紫外線の吸収により開始される物質の分解及び他の化学反応によって生じる。そのうち、これらの化学反応の望ましくない結果の中に、物質の変色がありうる。ＵＶ誘導変色により特に影響を受ける物質の中に、エレクトロクロミック及び電気泳動デバイスを含む電場応答性デバイスのような機能性デバイスの媒質を含む溶媒がある。 
【０００３】
エレクトロクロミックデバイスは、例えば、米国特許第４，９０２，１０８号及び同第６，１７８，０３４号で周知である。そのようなデバイスは、電気刺激の適用で電磁放射線透過の変化を受け、多数の商業用の用途での使用が見出されている。例えば、これらはグレージングで使用されてもよく、例えば、建築又は自動車で使用されるエネルギー効率の良いプライバシー窓ガラス（privacy window）、自動車用バックミラー、ディスプレー、フィルター、眼鏡、ぎらつき防止及び霧透過性デバイス、並びに可変の光の透過が望まれる他の用途である。これらの多く用途において、デバイスは、太陽からのようなＵＶ光線への暴露を含む有害な環境条件に日常的に暴露される。
【０００４】
エレクトロクロミックデバイスは、典型的に著しい色の変化を伴う。透明度及び不透明度、並びにＩＲの吸収のような他の光学特性の変化も、そのようなデバイスの特性である。本発明の組成物は、例として電子ペーパー及びプライバシー窓ガラスを含む液晶及び浮遊粒子デバイスのような、同様の働きを伴う他の電場応答性デバイスの一部として使用することもできる。
【０００５】
米国特許第６，６１４，５７８号；同第５，７７０，１１４号；同第６，２０７，０８３号及び同第６，０４５，７２４号は、溶媒の固有特性によるか、又はＵＶ吸収添加剤（ＵＶＡ）、例えばベンゾトリアゾール、ベンゾフェノン、シアノアクリレート他の添加によるかのいずれかでＵＶ光線を吸収することによってデバイスを保護する、エレクトロクロミックデバイス用の媒質を含有する溶媒について開示しており、これらの米国特許の全体を本明細書中に援用する。
【０００６】
米国特許第５，１４８，３０５号は、所定のベンゾトリアゾール、ベンゾフェノン及び／又はオキサニリドを含有する同様の溶液よりも溶解度が大きいことにより、規定のエレクトロクロミック溶液中に所定のシアノアクリレートＵＶＡを持つ組成物について特許請求している。
【０００７】
米国特許第６，６１４，５７８号及び同第５，７７０，１１４号は、改良された溶解度をもたらす基で置換されているベンゾトリアゾールＵＶＡを含有するエレクトロクロミックデバイス用の媒質を開示する。
【０００８】
米国特許第５，２３９，４０６号は、層のうちの少なくとも１つが紫外線を吸収する、阻止する、及び／又は遮蔽するための添加剤を含む、多層エレクトロクロミックグレージングアセンブリーについて開示しており、同米国特許の全体を本明細書中に援用する。該添加剤は、本発明のポリマー層のうちの１つにあってもよく、又はエレクトロクロミック媒質それ自体にあってもよい。
【０００９】
米国特許第６，１４３，２０９号；同第６，３２７，０６９号；同第６，４０４，５３２号及び同第６，５４５，７９３号は、溶媒と、場合によりベンゾフェノン、シアノアクリレート、サリチレート及びベンゾトリアゾールを含むＵＶ吸収剤を含むエレクトロクロミックデバイスについて記載しており、これらの米国特許の全体を本明細書中に援用する。
【００１０】
ＵＶ吸収添加剤を添加しても、ＵＶ光線への暴露時の媒質の変色は、依然として問題のままである。ＵＶＡに加えて、ヒンダードアミン光安定剤（ＨＡＬＳ）を含む他の安定化添加剤が、例えば、米国特許第６，１７８，０３４号及び同第５，２３９，４０６号、並びに米国特許出願公開２００２／０１４１０３２号のエレクトロクロミック媒質で使用されている。
【００１１】
電気泳動デバイスも良く知られており、特に、例えば米国特許第４，７７２，１０３号；同第６，７５３，８４４号及び同第６，７５３，９９９号の懸濁粒子から構成されるものであり、これらの米国特許の全体を本明細書中に援用する。これらは、エレクトロクロミックデバイスと同じ用途のうちの多く、例えばグレージング及びディスプレーで商業的に使用することができ、同様の光分解を受ける。その全体が参照により本明細書に組み込まれる米国特許第５，４６７，２１７号は、ＵＶ光吸収剤により安定化された電気泳動光バルブ組成物について開示しており、同米国特許の全体を本明細書中に援用する。
【００１２】
幾つかの種類のヒンダードアミン光安定剤（ＨＡＬＳ）が当該技術分野において既知である。これらの種類は、ヒンダードＮ原子、例えば水素、アルキル、アシル、アルコキシ、ヒドロキシアルコキシ、アシルオキシにおける置換により区別される。ＨＡＬＳのポリマー誘導体も既知である。
【００１３】
ＵＶＡとＨＡＬＳとを一緒に使用することは、ＵＶ安定化の当該分野、例えば、米国特許第４，３１４，９３３号において周知であるが、どのＨＡＬＳが、エレクトロクロミック又は電気泳動（electrophoteric）デバイスのような電場応答性デバイスの媒質を含む溶媒の変色を防止するのに最大の使用効果をもたらすかについての指針はほとんど存在しない。
【００１４】
米国特許出願公開２００２／０１４１０３２は、Ｎ−アルコキシＨＡＬＳの使用を具体的に記述している。米国特許第６，１７８，０３４号は、一般に、エレクトロクロミックデバイスの電解質層における、とりわけＵＶＡ及びＨＡＬＳを含む添加剤の混合物の使用について開示する。 
【００１５】
発明者たちは、水素又はアルキルによりヒンダード窒素が置換されている所定のＨＡＬＳが、電場応答性デバイス中に見られるＵＶＡを含有する溶液の黄変の防止において、他のものよりもずっと有効であることを見出した。これらのＨＡＬＳの存在も、ＵＶＡの有効寿命を伸ばす。
【００１６】
発明の概要
本発明は、
ｉ）電場応答性デバイス中の媒質として適切な１種以上の溶媒、
ｉｉ）紫外線吸収剤からなる群より選択される１種以上の添加剤化合物の有効量、及び
ｉｉｉ）Ｎ−Ｈ及びＮ−アルキルヒンダードアミン光安定剤からなる群より選択される１種以上の添加剤化合物の有効量
を含む、電場応答性デバイス中の媒質として適切な組成物に関する。
【００１７】
本発明は、また、電場応答性デバイスに有用な安定化された媒質を調製する方法であって、Ｎ−Ｈ及びＮ−アルキルヒンダードアミン光安定剤からなる群より選択される１種以上の添加剤化合物の有効量を、
ｉ）電場応答性デバイス中の媒質として適切な１種以上の溶媒、及び
ｉｉ）紫外線吸収剤からなる群より選択される１種以上の添加剤化合物の有効量
を含む組成物に加えることを含む方法に関する。
【００１８】
本発明は、また、本発明の安定化された組成物を含む、エレクトロクロミック及び電気泳動デバイスのような電場応答性デバイスに関する。
詳細な開示
【００１９】
「陽極物質」は、酸化によって原子価の状態が変わったときに、可逆性の色変化を受けることができる化合物又は組成物を言うことを意味する。 
【００２０】
「陰極物質」は、還元によって原子価の状態が変わったときに、可逆性の色変化を受けることができる化合物又は組成物を言うことを意味する。 
【００２１】
「電場応答性」は、電気刺激を受けたときに、組成又は特性、例えば、とりわけ色、酸化状態、伝導性、不透明性、光学的透明度、回析指数、電磁波透過率、モジュラス、接着性、ｐＨ、透磁率の可逆的な変化を受けることができる化合物、化合物の混合物、溶液、組成物又はデバイスのいずれかを言うことを意味する。電場応答性デバイスの例には、エレクトロクロミック及び電気泳動デバイスが含まれる。
【００２２】
「エレクトロクロミック」は、電気刺激を受けたときに、電磁波吸収／透過率に可逆的な変化を受けることができる、化合物、化合物の混合物、溶液、組成物又はデバイスのいずれかを言うことを意味する。
【００２３】
「電気泳動」は、電気刺激を受けたときに、少なくとも１種の成分の幾何学配向が可逆的な変化を受けることができる、化合物、化合物の混合物、粒子、懸濁液、溶液、組成物又はデバイスのいずれかを言うことを意味する。懸濁粒子デバイスは、例えば、米国特許出願２００３／００２０８４４号における電気泳動デバイスのように、本発明に最も適切であり、同出願の全体を本明細書中に援用する。
【００２４】
「黄変」は、時間が経つにつれて溶液の色が増すことを言うことを意味する。典型的には、形成された色は、実際には黄色であるが、有機崩壊反応の性質を考慮すると、形成された色は、また、多様な色合いの黄色及び褐色を含む他の色相であってもよい。
【００２５】
エレクトロクロミックデバイスは、一対の電極と、電気刺激の適用時、又はその後で透過率を変える少なくとも１種の化合物又は物質とを必要とする。  
【００２６】
本発明のエレクトロクロミックデバイスは、典型的には、（ａ）関連する導電性の物質を有する第１の実質的に透明な基板；（ｂ）関連する導電性の物質を有する第２の実質的に透明な基板；及び（ｃ）（１）少なくとも１種の溶媒、（２）少なくとも１種の陽極物質、（３）少なくとも１種の陰極物質を含み、陽極と陰極の物質のどちらか又は両方が電場応答性であり、陽極と陰極の物質のうちの少なくとも１種がエレクトロクロミックである、エレクトロクロミック媒質を含み、また、（４）非エレクトロクロミック導電電解質を含んでもよい。
【００２７】
例は、以下に見出すことができる：
米国特許第４，９０２，１０８号は、シングルコンパートメントで、自己消去する、溶液相エレクトロクロミックデバイスについて記載しており、同米国特許の全体を本明細書中に援用する。
米国特許第６，１７８，０３４号は、大きな領域のグレージングに有用な多層エレクトロクロミックデバイスについて記載しており、同米国特許の全体を本明細書中に援用する。
米国特許出願２００２／０２４１０３２は、エレクトロクロミック媒質及びデバイスについて記載しており、同出願の全体を本明細書中に援用する。
米国特許第６，１４３，２０９号；同第６，３２７，０６９号；同第６，４０４，５３２号及び同第６，５４５，７９３号は、溶媒及びＵＶ吸収剤を含むエレクトロクロミックデバイスについて記載しており、これらの米国特許の全体を本明細書中に援用する。
【００２８】
陽極及び陰極の物質は、また、米国特許第６，２４１，９１６号で記載されているように、架橋単位により組み合わされても又は結合されてもよく、同米国特許の全体を本明細書中に援用する。陽極物質又は陰極物質を同様の方法により結合することも可能である。記載されている概念を更に組み合わせて、結合又はカップリングされる多様な電場応答性物質を生じることができ、色安定化部分と陽極及び／又は陰極物質との結合のような、レドックス緩衝剤の結合を含む。陽極及び陰極エレクトロクロミック物質は、米国特許第６，２４９，３６９号に記載されているような、カップリングされた物質を含むこともでき、、同米国特許の全体を本明細書中に援用する。
【００２９】
エレクトロクロミック物質は、米国特許第６，１９３，９１２号に記載されているような、近赤外線（ＮＩＲ）吸収化合物を追加的に含むことができ、同米国特許の全体を本明細書中に援用する。加えて、エレクトロクロミック媒質は、熱安定剤、酸化防止剤、増粘剤、粘度調整剤、色彩付与剤、レドックス緩衝剤及びこれらの混合物のような他の物質を含んでもよい。
【００３０】
加えて、単層で単相の媒質は、陽極と陰極の物質がポリマーマトリックス中に組み込まれている媒質を含んでもよく、それは、米国特許第６，５６９，３６１号に記載されており、同米国特許の全体を本明細書中に援用する。陽極又は陰極の物質は、また、固有のエレクトロクロミック活性を持つ導電性ポリマーを含んでもよい。
【００３１】
多層デバイスは既知である。媒質は層で作製されていてもよく、導電性電極に直接結合しているか又はそれに近接して拘束され、電気化学的に酸化又は還元されると結合又は拘束されたままでいる物質を含む。 
【００３２】
多相媒質も既知である。媒質中の１種以上の物質は、デバイスの作動中に相変化を受け、例えば、イオン伝導性電解質中の溶液に含有される物質が、電気化学的に酸化又は還元されると、導電性電極の上に層を形成する。 
【００３３】
本発明の開示のためには、エレクトロクロミックデバイスの成分を含有する溶媒は、エレクトロクロミックデバイスの、電場応答性であるか又はそうではない機能性要素のいずれも含有する必要がない。しかし、実際には、溶媒は、エレクトロクロミック物質用の媒質として有用であるので、デバイスのある機能的な態様を含有し、それは電解質、陽極物質、陰極物質、又はそれらのいずれかの組み合わせであり、エレクトロクロミックデバイスの分野で理解されている通りの他の成分を同様に含み得ることが予想されるであろう。
【００３４】
陽極活性、陰極活性及び電解質の物質、並びにエレクトロクロミックデバイスの他の物質、及び使用濃度は、本明細書中に引用する特許において見出すことができる。
【００３５】
本発明に適切な溶媒の中で、エレクトロクロミックデバイスの電場応答性媒質を提供するために、１種以上の陽極エレクトロクロミック化合物、陰極エレクトロクロミック化合物、及び／又は電荷保持電解質として機能する物質の溶解に適している、溶液相エレクトロクロミックデバイスのものが当分野において知られている。例えば、１種以上の溶媒のうちの少なくとも１種は、スルホン、アミド、スルホキシド、エーテル、ポリエーテル、アルコール、ポリオール、ニトリル、ケトン、アルデヒド、カルボン酸、環状エステル、環状カーボネート、グリシジルエーテルカーボネート及びケイ素／ポリオールコポリマーからなる群より選択される。
【００３６】
例えば、１種以上の溶媒のうちの少なくとも１種は、スルホン、ケトン、ニトリル及び環状カーボネートからなる群より選択される。
【００３７】
そのような溶媒には、とりわけ、市販の３−メチルスルホラン、テトラメチレンスルホン、Ｎ，Ｎ−ジメチルホルムアミド、ジメチルスルホキシド、テトラグリム及び他のポリエーテル類、メタノール、エタノール、エトキシエタノールのようなアルコール類、アセトニトリル、グルタロニトリル、３−ヒドロキシプロピオニトリル、メトキシプロピオニトリル、３−エトキシプロピオニトリル、２−メチルグルタロニトリル、シアノエチルスクロースのようなニトリル類、アセトン、メチルエチルケトン、シクロペンタノン、シクロヘキサノン、ベンゾイルアセトン、４−ヒドロキシ−４−メチル−２−ペンタノン、アセトフェノンを含むケトン類、酢酸のようなカルボン酸類、β−プロピオラクトン、２−アセチルブチロラクトン、γ−ブチロラクトン、γ−バレロラクトン、４−エテニル−１，３−ジオキサラン−２−オンを含む環状エステル類、プロピレンカーボネート（ＰＣ）、エチレンカーボネート、１，２−ブチレンカーボネート、グリシジルエーテルカーボネート（例えば、Texaco Chemical Company, Austin, Tex.から市販されているもの）、ケイ素／ポリオールコポリマー類（例えば、Genesse Polymers, Flint, Mich.から市販されているもの）、並びにこれらの組み合わせ及びこれらの均質混合物が含まれる。
【００３８】
例えば、１種以上の溶媒のうちの少なくとも１種は、３−メチルスルホラン、テトラメチレンスルホン、Ｎ，Ｎ−ジメチルホルムアミド、ジメチルスルホキシド、テトラグリム又は他のポリエーテル、メタノール、エタノール、エトキシエタノール、アセトニトリル、グルタロニトリル、３−ヒドロキシプロピオニトリル、メトキシプロピオニトリル、３−エトキシプロピオニトリル２−メチルグルタロニトリル、シアノエチルスクロース、アセトン、メチルエチルケトン、メチルアミルケトン、シクロペンタノン、シクロヘキサノン、ベンゾイルアセトン、４−ヒドロキシ−４−メチル−２−ペンタノン、アセトフェノン、酢酸、β−プロピオラクトン、２−アセチルブチロラクトン、γ−ブチロラクトン、γ−バレロラクトン、４−エテニル−１，３−ジオキサラン−２−オン、プロピレンカーボネート、エチレンカーボネート及び１，２−ブチレンカーボネートからなる群より選択される。
【００３９】
例えば１種以上の溶媒のうちの少なくとも１種は、３−メチルスルホラン、テトラメチレンスルホン、テトラグリム、アセトン、メチルエチルケトン、メチルアミルケトン、シクロペンタノン、シクロヘキサノン、アセトニトリル、グルタロニトリル、３−ヒドロキシプロピオニトリル、メトキシプロピオニトリル、３−エトキシプロピオニトリル、２−メチルグルタロニトリル、４−エテニル−１，３−ジオキサラン−２−オン、プロピレンカーボネート、エチレンカーボネート及び１，２−ブチレンカーボネートからなる群より選択される。
【００４０】
例えば、１種以上の溶媒のうちの少なくとも１種は、テトラグリム、メチルアミルケトン、アセトニトリル及びプロピレンカーボネートからなる群より選択される。
【００４１】
１種よりも多くの溶媒を使用してもよい。
【００４２】
溶媒を含む媒質は、また、例えば、米国特許第５，９２８，５７２号で記載されているように、ポリマー又はコポリマーのマトリックス中に分散されてもよく、同米国特許の全体を本明細書中に援用する。この散在層は自立型ゲルとして存在してもよい。
【００４３】
好適な重合開始剤を持つモノマーをモノマー組成物として使用することができ、これより、この組成物を、セルが放射、加熱又は電気発生される開始剤により充填された後に、その場で重合させて固体を形成することができる。そのような方法は、例えば、米国特許第６，０２０，９８７号に記載されており、同米国特許を本明細書中に援用する。
【００４４】
米国特許第６，０２０，９８７号は、少なくとも３種の電場応答性物質の濃度を個別に選択することによりエレクトロクロミック媒質の色を予め選択できるように、一緒に添加された、活性化されたときに吸収スペクトルを有する少なくとも３種の電場応答性物質を含む改善されたエレクトロクロミック媒質について記載する。
【００４５】
本発明の開示のためには、溶媒組成物は、ＵＶ安定剤を除いて、エレクトロクロミックデバイスの、電場応答性であるか又はそうではない機能性要素のいずれも含有する必要がない。しかし、実際には、溶媒は、デバイスの機能性のある態様のため媒質として使用されることが予想され、それは電解質、陽極物質、陰極物質、又はそれらのいずれかの組み合わせであり、エレクトロクロミックデバイスの分野で理解されている通りの他の成分、例えば着色物質、熱安定剤、赤外線吸収染料、水分掃去剤、充填剤、粘度調整剤などを同様に含むことができる。ディスプレー用途のような不透明層が望ましい場合には、溶液は、不活性無機酸化物充填剤、無機硫酸塩充填剤、無機炭酸塩充填剤、無機顔料、有機顔料、界面活性剤、可塑剤及び分散剤からなる群より選択される少なくとも１種の添加剤を含有してよい。
【００４６】
本発明の組成物は、また、電気泳動デバイス中の懸濁流体としても有用であり、その例は、米国特許第４，２４７，１７５号；同第４，４０７，５６５号；同第４，７７２，１０３号；同第６，７５３，８４４号及び同第６，７５３，９９９号、並びに米国特許出願２００３／００２０８４に見出すことができ、これらの米国特許及び米国特許出願の全体を本明細書中に援用する。
【００４７】
電気泳動デバイスで有用な溶媒には、ハロゲン化有機溶媒、飽和直鎖状又は分岐鎖状炭化水素、シリコーン油のような有機溶媒が含まれ、低分子ハロゲン含有ポリマーは、いく種かの有用な懸濁流体である。
【００４８】
有用な有機溶媒には、例えばデカンエポキシド及びドデカンエポキシドのようなエポキシド類；例えばシクロヘキシルビニルエーテル及びDecave.RTM.（International Flavors & Fragrances, Inc., New York, N.Y.）ようなビニルエーテル類；例えばトルエン及びナフタレンのような芳香族炭化水素が含まれ、これらに限定されない。ハロゲン化有機溶媒には、テトラフルオロジボロモエチレン、テトラクロロエチレン、トリフルオロクロロエチレン、１，２，４−トリクロロベンゼン及び四塩化炭素が含まれ、これらに限定されない。炭化水素には、ドデカン、テトラデカン、Isopar.RTM.シリーズ（Exxon, Houston, Tex.）、Norpar.RTM（ノルマルパラフィン液シリーズ）、Shell-Sol.RTM.（Shell, Houston, Tex.）及びSol-Trol.RTM.（Shell）の脂肪族炭化水素、ナフサ、並びに他の石油系溶媒が含まれ、これらに限定されない。シリコーン油には、オクタメチルシクロシロキサン及び高分子環状シロキサン、ポリ（メチルフェニルシロキサン）、ヘキサメチルジシロキサン及びポリジメチルシロキサンが含まれ、これらに限定されない。低分子ハロゲン含有ポリマーには、ポリ（クロロトリフルオロエチレン）ポリマー（Halogenated hydrocarbon Inc., River Edge, N.J.），Galden.RTM.（Ausimont, Morristown, N.J.からの過フッ素化エーテル)、又はDuPont（Wilmington, Del.）からのKrytox.RTM.が含まれ、これらに限定されない。
【００４９】
脂肪族及び芳香族アルコール、脂肪族及び芳香族アルコールと酸とのエステル、並びに脂肪族及び芳香族アルコールのエーテルもそのようなデバイスに有用である。
【００５０】
アルコールには、メタノール及び２−エチルヘキサノールが含まれる。エステルには、イソペンチルアセテートを含むアルキルアセテート、ｐ−ノニルフェニルアセテートを含むアルキルフェニルアセテート、ジオクチルフタレート、ジイソデシルアジペート、ジオクチルセバケートを含むジエステル、並びに３，５，５−トリメチルヘキシルイソブチレート、３，５，５−トリメチルヘキシルネオペンタノエート、ネオペンチルネオペンタノエート及びイソブチルネオペンタノエートを含むヒンダードエステルが含まれる。有用なエーテルには、ジ−２−エチルヘキシルエーテル、ジ−３，５，５−トリメチルヘキシルエーテル、ジ−ネオペンチルエーテル及び非対称分岐鎖状エーテルが含まれる。
【００５１】
電気泳動懸濁流体は１種以上の溶媒を含んでよい。界面活性剤、水、ポリマー、表面修飾剤、電荷制御剤及び電荷補助剤のような、当該分野に通常の他の物質もまた存在してもよい。マイクロカプセル化法のための反応体又は溶媒（例えば、油溶性モノマー）も懸濁流体に含有することができる。
【００５２】
液体懸濁液がそのまま光変調要素として使用できるが、例えば、その全体が参照により本明細書に組み込まれる、米国特許第３，２５７，９０５号；同第３，３４１，２７４号；同第４，９１９，５２１号；同第５，４６３，４９１号及び同第５，４６３，４９２号のように、液体懸濁液の液滴をポリマーマトリックス中に分布させることによって光変調フィルムを作製することも可能である。
【００５３】
したがって、電気泳動デバイスに使用するために適切なフィルムは、電気泳動懸濁液の液滴をマトリックスに分布させた架橋ポリマーマトリックスを含んでよい。このフィルムは、適切な液体により膨張してもよい。このことは、得られるフィルムの周波数応答特性を改善し、光の散乱を低減する。
【００５４】
その全体が参照により本明細書に組み込まれる、米国特許第５，４６７，２１７号及び同第４，４０７，５６５号は、ＵＶＡ、具体的にはベンゾトリアゾール及びシアノアクリレートＵＶＡそれぞれを組み込むことにより光分解に対して安定化された、電気泳動デバイス用の流体懸濁液について記載する。ＨＡＬＳのような他の安定剤は、記述されていない。
【００５５】
本発明の組成物のために選択されたＵＶＡは、有効なレベルで含有されるために、選択された溶媒中で十分な溶解度を持たなければならない。例えば、米国特許第５，１４８，３０５号；同第６，６１４，５７８号及び同第５，７７０，１１４号は、エレクトロクロミック媒質溶媒へのＵＶＡの溶解度に基づいた特定のＵＶＡ化合物の選択に基づいている。
【００５６】
本紫外線吸収剤（ＵＶＡ）は、ヒドロキシフェニルベンゾトリアゾール、ベンゾフェノン、ベンゾオキサゾン、α−シアノアクリレート、オキサニリド、トリス−アリール−ｓ−トリアジン、シンナメート、マロネート、ベンゾエート、レゾルシノール及びフェノールとのテレフタル酸及びイソフタル酸、ベンジリデン並びにサリチレートからなる群より選択される。
【００５７】
１種よりも多くのＵＶＡが選択され、一緒に使用されてもよい。
【００５８】
例えば１種以上の紫外線吸収剤のうちの少なくとも１種は、ヒドロキシフェニルベンゾトリアゾール、ベンゾフェノン及びトリス−アリール−ｓ−トリアジンからなる群より選択される。
【００５９】
本ヒドロキシフェニルベンゾトリアゾールＵＶ吸収剤は、例えば、米国特許第３，００４，８９６号；第３，０５５，８９６号；第３，０７２，５８５号；第３，０７４，９１０号；第３，１８９，６１５号；第３，２１８，３３２号；第３，２３０，１９４号；第４，１２７，５８６号；第４，２２６，７６３号；第４，２７５，００４号；第４，２７８，５８９号；第４，３１５，８４８号；第４，３４７，１８０号；第４，３８３，８６３号；第４，６７５，３５２号；第４，６８１，９０５号；第４，８５３，４７１号；第５，２６８，４５０号；第５，２７８，３１４号；第５，２８０，１２４号；第５，３１９，０９１号；第５，４１０，０７１号；第５，４３６，３４９号；第５，５１６，９１４号；第５，５５４，７６０号；第５，５６３，２４２号；第５，５７４，１６６号；第５，６０７，９８７号；第５，７７０，１１４号；第５，９７７，２１９号；第６，１６６，２１８号；第６，２６２，１５１号；第６，３９２，０５６号；第６，４５１，８８７号；第６，４５８，８７２号及び第６，６１４，５７８号に開示されており、それらの開示を本明細書中に援用する。
【００６０】
本トリス−ｓ−トリアジンＵＶ吸収剤は、例えば、米国特許第３，８４３，３７１号；第４，６１９，９５６号；第４，７４０，５４２号；第５，０９６，４８９号；第５，１０６，８９１号；第５，２９８，０６７号；第５，３００，４１４号；第５，３５４，７９４号；第５，４６１，１５１号；第５，４７６，９３７号；第５，４８９，５０３号；第５，５４３，５１８号；第５，５５６，９７３号；第５，５９７，８５４号；第５，６８１，９５５号；第５，７２６，３０９号；第５，７３６，５９７号；第５，９４２，６２６号；第５，９５９，００８号；第５，９９８，１１６号；第６，０１３，７０４号；第６，０６０，５４３号；第６，２４２，５９８号及び第６，２５５，４８３号、に開示されており、それらの開示を本明細書中に援用する。
【００６１】
本ベンゾフェノンＵＶ吸収剤は、例えば、当該分野及び本明細書中に引用された特許に見出される通りの２，４−ジヒドロキシベンゾフェノン、２，２′，４−トリヒドロキシベンゾフェノン、及び２，２′，４，４−テトラヒドロキシベンゾフェノンの誘導体である。
【００６２】
本シアノアクリレート、シンナメート及びマロネートＵＶ吸収剤は、例えば、当該分野及び本明細書中に引用された特許に見出される通りの、α−シアノ−β，β−ジフェニルアクリル酸、ケイ皮酸、α−シアノ−β−メチルケイ皮酸、及びベンジリデンマロネートの誘導体である。
【００６３】
例えば、本発明に有用なＵＶ吸収剤は、米国特許第５，１４８，３０５号；第６，６１４，５７８号；第５，７７０，１１４号；第６，１４３，２０９号；第６，３２７，０６９号；第６，５４５，７９３号及び第６，４０４，５３２号で見出されるものであり、これらの米国特許の全体を本明細書中に援用する。
【００６４】
例えば、本発明に有用なＵＶ吸収剤は、米国特許第６，６１４，５７８号及び同第５，７７０，１１４号で見出されるものであり、これらの米国特許の全体を本明細書中に援用する。
【００６５】
例えば、本発明に有用なＵＶ吸収剤は、
ヒドロキシ、Ｃ1〜Ｃ12アルコキシ、Ｃ1〜Ｃ12分岐鎖状アルコキシ、又は１つ以上のヒドロキシで置換されている、及び／若しくは１個以上の酸素原子で中断されている前記アルコキシ又は分岐鎖状アルコキシにより４位で置換されている２−ヒドロキシベンゾフェノン、
２−［２−ヒドロキシ−５−（Ｃ1〜Ｃ12アルキル又は分岐鎖状アルキル）フェニル］−２Ｈ−ベンゾトリアゾール、
２−［２−ヒドロキシ−３−（Ｃ1〜Ｃ12アルキル又は分岐鎖状アルキル）−５−（Ｃ1〜Ｃ12アルキル又は分岐鎖状アルキル）フェニル］−２Ｈ−ベンゾトリアゾール、
２−［２−ヒドロキシ−３，５−ジ（α，α−ジメチルベンジル）フェニル］−２Ｈ−ベンゾトリアゾール、
２−［２−ヒドロキシ−３−（α，α−ジメチルベンジル）−５−（Ｃ1〜Ｃ12アルキル又は分岐鎖状アルキル）］−２Ｈ−ベンゾトリアゾール、
３−（ベンゾトリアゾール−２−イル）−５−tert−ブチル−４−ヒドロキシヒドロケイ皮酸のＣ1〜Ｃ18アルキル又は分岐鎖状アルキルエステル類、
２−メトキシエチル３−（ベンゾトリアゾール−２−イル）−５−tert−ブチル−４−ヒドロキシヒドロシンナメート、
２−（２−メトキシエトキシ）エチル３−（ベンゾトリアゾール−２−イル）−５−tert−ブチル−４−ヒドロキシヒドロシンナメート、
２−［２−（２−メトキシエトキシ）エトキシ］エチル３−（ベンゾトリアゾール−２−イル）−５−tert−ブチル−４−ヒドロキシヒドロシンナメート、
２−｛２−ヒドロキシ−３−tert−ブチル−５−［２−（オメガ−ヒドロキシ−オクタ（エチレンオキシ）カルボニル）エチル］フェニル｝−２Ｈ−ベンゾトリアゾール、
５−クロロ−２−［２−ヒドロキシ−５−（Ｃ1〜Ｃ12アルキル又は分岐鎖状アルキル）フェニル］−２Ｈ−ベンゾトリアゾール、
５−クロロ−２−［２−ヒドロキシ−３−（Ｃ1〜Ｃ12アルキル又は分岐鎖状アルキル）−５−（Ｃ1〜Ｃ12アルキル又は分岐鎖状アルキル）フェニル］−２Ｈ−ベンゾトリアゾール、
５−クロロ−２−［２−ヒドロキシ−３，５−ジ（α，α−ジメチルベンジル）フェニル］−２Ｈ−ベンゾトリアゾール、
５−クロロ−２−［２−ヒドロキシ−３−（α，α−ジメチルベンジル）−５−（Ｃ1−Ｃ12アルキル又は分岐アルキル）］−２Ｈ−ベンゾトリアゾール、
３−（５−クロロ−ベンゾトリアゾール−２−イル）−５−tert−ブチル−４−ヒドロキシヒドロケイ皮酸のＣ1〜Ｃ18アルキル又は分岐鎖状アルキルエステル類、
２−メトキシエチル３−（５−クロロ−ベンゾトリアゾール−２−イル）−５−tert−ブチル−４−ヒドロキシヒドロシンナメート、
２−（２−メトキシエトキシ）エチル３−（５−クロロ−ベンゾトリアゾール−２−イル）−５−tert−ブチル−４−ヒドロキシヒドロシンナメート、
２−［２−（２−メトキシエトキシ）エトキシ］エチル３−（５−クロロ−ベンゾトリアゾール−２−イル）−５−tert−ブチル−４−ヒドロキシヒドロシンナメート、
５−クロロ−２−｛２−ヒドロキシ−３−tert−ブチル−５−［２−（オメガ−ヒドロキシ−オクタ（エチレンオキシ）カルボニル）エチル］フェニル｝−２Ｈ−ベンゾトリアゾール、
５−トリフルオロ−２−［２−ヒドロキシ−５−（Ｃ1〜Ｃ12アルキル又は分岐鎖状アルキル）フェニル］−２Ｈ−ベンゾトリアゾール、
５−トリフルオロ−２−［２−ヒドロキシ−３−（Ｃ1〜Ｃ12アルキル又は分岐鎖状アルキル）−５−（Ｃ1〜Ｃ12アルキル又は分岐鎖状アルキル）フェニル］−２Ｈ−ベンゾトリアゾール、
５−トリフルオロ−２−［２−ヒドロキシ−３，５−ジ（α，α−ジメチルベンジル）フェニル］−２Ｈ−ベンゾトリアゾール、
５−トリフルオロ−２−［２−ヒドロキシ−３−（α，α−ジメチルベンジル）−５−（Ｃ1〜Ｃ12アルキル又は分岐鎖状アルキル）］−２Ｈ−ベンゾトリアゾール、
３−（５−トリフルオロ−ベンゾトリアゾール−２−イル）−５−tert−ブチル−４−ヒドロキシヒドロケイ皮酸のＣ1〜Ｃ18アルキル又は分岐鎖状アルキルエステル類、
２−メトキシエチル３−（５−トリフルオロ−ベンゾトリアゾール−２−イル）−５−tert−ブチル−４−ヒドロキシヒドロシンナメート、
２−（２−メトキシエトキシ）エチル３−（５−トリフルオロ−ベンゾトリアゾール−２−イル）−５−tert−ブチル−４−ヒドロキシヒドロシンナメート、
２−［２−（２−メトキシエトキシ）エトキシ］エチル３−（５−トリフルオロ−ベンゾトリアゾール−２−イル）−５−tert−ブチル−４−ヒドロキシヒドロシンナメート、
５−トリフルオロ−２−｛２−ヒドロキシ−３−tert−ブチル−５−［２−（オメガ−ヒドロキシ−オクタ（エチレンオキシ）カルボニル）エチル］フェニル｝−２Ｈ−ベンゾトリアゾール、
ｐ−メトキシケイ皮酸のＣ1〜Ｃ18アルキル又は分岐鎖状アルキルエステル類、
ｐ−メトキシベンジリデンマロン酸のＣ1〜Ｃ18アルキル又は分岐鎖状アルキルエステル類、
２−シアノ−３，３−ジフェニルアクリル酸のＣ1〜Ｃ18アルキル又は分岐鎖状アルキルエステル類、
ジ−（１，２，２，６，６−ペンタメチルピペリジン−４−イル）ｐ−メトキシベンジリデンマロネート、
２，４−ビス（２，４−ジメチルフェニル）−６−（２−ヒドロキシ−４−（Ｃ1〜Ｃ12アルキル又は分岐鎖状アルキル）オキシフェニル）−ｓ−トリアジン、
２，４−ジフェニル−６−（２−ヒドロキシ−４−（Ｃ1〜Ｃ12アルキル又は分岐鎖状アルキル）オキシフェニル）−ｓ−トリアジン、
２，４−ビス（２，４−ジメチルフェニル）−６−［２−ヒドロキシ−４−（３−ド−／トリ−デシルオキシ−２−ヒドロキシプロポキシ）フェニル］−ｓ−トリアジン、
２，４−ビス（２，４−ジメチルフェニル）−６−［２−ヒドロキシ−４−（３−ド−／トリ−デシルオキシ−２−ヒドロキシプロポキシ）−５−α−クミルフェニル］−ｓ−トリアジン、
２−［２−ヒドロキシ−４−（１−（Ｃ1〜Ｃ18アルキル又は分岐鎖状アルキル）オキシカルボニルエトキシ）フェニル］−４，６−ビス（４−フェニルフェニル）−１，３，５−トリアジン、及び
２，４，６−トリス（２，４−ジヒドロキシフェニル）−ｓ−トリアジンとオクチルα−ハロアセテートとの反応生成物 
からなる群より選択される。
【００６６】
例えば、本発明に有用なＵＶ吸収剤は、
４−メトキシ−２−ヒドロキシベンゾフェノン、
４−オクチルオキシ−２−ヒドロキシベンゾフェノン、
４−ドデシルオキシ−２−ヒドロキシベンゾフェノン、
４−（２−エチルヘキシルオキシ）−２−ヒドロキシベンゾフェノン、
２，４−ジヒドロキシベンゾフェノン、
４−メトキシ−２，２′−ジヒドロキシベンゾフェノン、
４，４′−ジメトキシ−２，２′−ジヒドロキシベンゾフェノン、
２−（２−ヒドロキシ−５−メチルフェニル）−２Ｈ−ベンゾトリアゾール、
２−（２−ヒドロキシ−５−tert−オクチルフェニル−２Ｈ−ベンゾトリアゾール、
２−（２−ヒドロキシ−３，５−ジ−tert−アミルフェニル）−２Ｈ−ベンゾトリアゾール、
２−（２−ヒドロキシ−３−sec−ブチル−５−tert−ブチルフェニル）−２Ｈ−ベンゾトリアゾール、
２−（２−ヒドロキシ−３−ドデシル−５−メチルフェニル）−２Ｈ−ベンゾトリアゾール、
２−［２−ヒドロキシ−３，５−ジ（α，α−ジメチルベンジル）フェニル］−２Ｈ−ベンゾトリアゾール、
２−［２−ヒドロキシ−３−（α，α−ジメチルベンジル）−５−tert−オクチルフェニル］−２Ｈ−ベンゾトリアゾール、
オクチル３−（ベンゾトリアゾール−２−イル）−５−tert−ブチル−４−ヒドロキシヒドロシンナメート、
ブチル３−（ベンゾトリアゾール−２−イル）−５−tert−ブチル−４−ヒドロキシヒドロシンナメート、
ペンチル３−（ベンゾトリアゾール−２−イル）−５−tert−ブチル−４−ヒドロキシヒドロシンナメート、
２−メトキシエチル３−（ベンゾトリアゾール−２−イル）−５−tert−ブチル−４−ヒドロキシヒドロシンナメート、
２−（２−メトキシエトキシ）エチル３−（ベンゾトリアゾール−２−イル）−５−tert−ブチル−４−ヒドロキシヒドロシンナメート、
２−［２−（２−メトキシエトキシ）エトキシ］エチル３−（ベンゾトリアゾール−２−イル）−５−tert−ブチル−４−ヒドロキシヒドロシンナメート、
２−｛２−ヒドロキシ−３−tert−ブチル−５−［２−（オメガ−ヒドロキシ−オクタ（エチレンオキシ）カルボニル）エチル］フェニル｝−２Ｈ−ベンゾトリアゾール、
５−クロロ−２−（２−ヒドロキシ−３−tert−ブチル−５−メチルフェニル）−２Ｈ−ベンゾトリアゾール、
５−クロロ−２−（２−ヒドロキシ−３，５−ジ−tert−ブチルフェニル）−２Ｈ−ベンゾトリアゾール、
オクチル３−（５−クロロベンゾトリアゾール−２−イル）−５−tert−ブチル−４−ヒドロキシヒドロシンナメート、
オクチル３−（５−トリフルオロメチル−ベンゾトリアゾール−２−イル）−５−tert−ブチル−４−ヒドロキシヒドロシンナメート、
ブチル３−（５−トリフルオロメチル−ベンゾトリアゾール−２−イル）−５−tert−ブチル−４−ヒドロキシヒドロシンナメート、
ペンチル３−（５−トリフルオロメチル−ベンゾトリアゾール−２−イル）−５−tert−ブチル−４−ヒドロキシヒドロシンナメート、
５−トリフルオロメチル−２−｛２−ヒドロキシ−３−tert−ブチル−５−［２−（オメガ−ヒドロキシ−オクタ（エチレンオキシ）カルボニル）エチル］フェニル｝−２Ｈ−ベンゾトリアゾール、
２−（２−メトキシエトキシ）エチル３−（５−トリフルオロメチルベンゾトリアゾール−２−イル）−５−tert−ブチル−４−ヒドロキシヒドロシンナメート、
２−［２−（２−メトキシエトキシ）エトキシ］エチル３−（５−トリフルオロメチルベンゾトリアゾール−２−イル）−５−tert−ブチル−４−ヒドロキシヒドロシンナメート、
２，４−ビス（２，４−ジメチルフェニル）−６−（２−ヒドロキシ−４−オクチルオキシフェニル）−ｓ−トリアジン、
２，４−ビス（２，４−ジメチルフェニル）−６−［２−ヒドロキシ−４−（３−ド−／トリ−デシルオキシ−２−ヒドロキシプロポキシ）フェニル］−ｓ−トリアジン、
２−［２−ヒドロキシ−４−（１−オクチルオキシカルボニルエトキシ）フェニル］−４，６−ビス（４−フェニルフェニル）−１，３，５−トリアジン及び
２，４，６−トリス（２，４−ジヒドロキシフェニル）−ｓ−トリアジンとオクチルα−ハロアセテートとの反応生成物
からなる群より選択される。
【００６７】
例えば、本発明に有用なＵＶ吸収剤は、
２−ヒドロキシ−４−オクチルオキシベンゾフェノン、
オクチル３−（ベンゾトリアゾール−２−イル）−５−tert−ブチル−４−ヒドロキシヒドロシンナメート、
２−［２−（２−メトキシエトキシ）エトキシ］エチル３−（ベンゾトリアゾール−２−イル）−５−tert−ブチル−４−ヒドロキシヒドロシンナメート、
２−（２−メトキシエトキシ）エチル３−（ベンゾトリアゾール−２−イル）−５−tert−ブチル−４−ヒドロキシヒドロシンナメート、
２−（２−メトキシエトキシ）エチル３−（５−トリフルオロメチルベンゾトリアゾール−２−イル）−５−tert−ブチル−４−ヒドロキシヒドロシンナメート、
２−［２−（２−メトキシエトキシ）エトキシ］エチル３−（５−トリフルオロメチルベンゾトリアゾール−２−イル）−５−tert−ブチル−４−ヒドロキシヒドロシンナメート、
２−［２−ヒドロキシ−４−（１−オクチルオキシカルボニルエトキシ）フェニル］−４，６−ビス（４−フェニルフェニル）−１，３，５−トリアジン及び
４，６−ジフェニル−２−（４−ヘキシルオキシ−２−ヒドロキシフェニル）−ｓ−トリアジン
からなる群より選択される。
【００６８】
ヒンダードアミン光安定剤は、例えば、米国特許第３，６４０，９２８号；第３，９９２，３９０号；第５，２０４，４７３号；第５，９８０，７８３号；第６，０４６，３０４号；第６，２９７，２９９号；第５，８４４，０２６号及び第６，２７１，３７７号、に開示されており、下記式：
【００６９】
【化４】
0005243026.tif 000002
【００７０】
〔式中、
Ｇ1及びＧ2は、独立して、炭素原子１〜８個のアルキルであるか、又は一緒になってペンタメチレンであり、
Ｚ1及びＺ2は、それぞれメチルであるか、又はＺ1及びＺ2は一緒になって結合部分を形成し、結合部分は、エステル、エーテル、アミド、アミノ、カルボキシ、若しくはウレタン基で更に置換されていてもよい、そして
Ｅは、例えば、水素、アルキル、アシル、アルコキシ、ヒドロキシアルコキシ、アシルオキシにすることができる〕
で示される基を含有する。
【００７１】
ＨＡＬＳは、例えば、モノマー化合物であるか、又はオリゴマー若しくはポリマー化合物である。
【００７２】
幾つかの種類のヒンダードアミン光安定剤（ＨＡＬＳ）が当該分野において既知であり、これらは基Ｅにより区別される。ＨＡＬＳは、例えば、水素、アルキル、アシル、アルコキシ、ヒドロキシアルコキシ、アシルオキシによりＮ−原子上で置換されることができる。ＨＡＬＳのポリマー誘導体も既知である。
【００７３】
本発明のヒンダードアミン光安定剤は、置換基Ｅが、水素、アルキル又は置換アルキル基である種類から選択され、Ｎ−アルキル基がポリマーの反復単位の一部であるポリマーを含む。
【００７４】
例えば、Ｅは、水素、アルキル、アルケニル又はアラルキル、特に水素又はアルキルである。例えば、Ｅは、水素、Ｃ1〜Ｃ18アルキル、Ｃ3〜Ｃ8アルケニル又はＣ7〜Ｃ12アラルキル、特に水素又はＣ1〜Ｃ18アルキルである。
【００７５】
ＵＶＡと同様に、本発明の組成物のために選択されたＨＡＬＳは、有効なレベルで含有されるために、選択された溶媒中で十分に溶解性でなければならない。これらは、また、デバイスの機能を妨害してはならず、例えば、エレクトロクロミックデバイスの色変化を妨げてはならない。
【００７６】
１種よりも多くのＨＡＬＳが選択され、一緒に使用されてもよい。
【００７７】
本立体ヒンダードアミン光安定剤は、例えば、式Ａ〜Ｒ：
【００７８】
【化５】
0005243026.tif 000003
0005243026.tif 000004
0005243026.tif 000005
0005243026.tif 000006
0005243026.tif 000007
【００７９】
〔式中、
Ｅは、水素、Ｃ1〜Ｃ18アルキル、Ｃ3〜Ｃ8アルケニル、Ｃ3〜Ｃ8アルキニル、Ｃ7〜Ｃ12アラルキル、グリシジル又は基−ＣＨ2ＣＨ（ＯＨ）−Ｚであり、ここでＺは、水素、メチル、エチル又はフェニルであり、
Ｒは、水素又はメチルであり、
ｍは、１〜４であり、
ｍが１の場合、
Ｒ2は、水素、Ｃ1〜Ｃ18アルキル、若しくは１個以上の酸素原子で場合により中断されている前記アルキル、Ｃ2〜Ｃ12アルケニル、Ｃ6〜Ｃ10アリール、Ｃ7〜Ｃ18アラルキル、グリシジル、脂肪族、脂環式若しくは芳香族カルボン酸の、又はカルバミン酸の一価アシル基、例えば、２〜１８個のＣ原子を有する脂肪族カルボン酸の、５〜１２個のＣ原子を有する脂環式カルボン酸の、又は７〜１５個のＣ原子を有する芳香族カルボン酸のアシル基、又は下記式：
【００８０】
【化６】
0005243026.tif 000008
【００８１】
（式中、ｘは、０又は１である）か、下記式：
【００８２】
【化７】
0005243026.tif 000009
【００８３】
（式中、ｙは２〜４である）であり；
ｍが２の場合、
Ｒ2は、Ｃ1〜Ｃ12アルキレン、Ｃ4〜Ｃ12アルケニレン、キシリレン、脂肪族、脂環式、アルアルファチック若しくは芳香族ジカルボン酸の、又はジカルバミン酸の二価アシル基、例えば、２〜１８個のＣ原子を有する脂肪族ジカルボン酸の、８〜１４個のＣ原子を有する脂環式若しくは芳香族ジカルボン酸の、又は８〜１４個のＣ原子を有する脂肪族、脂環式若しくは芳香族ジカルバミン酸のアシル基か；下記式：
【００８４】
【化８】
0005243026.tif 000010
【００８５】
（式中、Ｄ1及びＤ2は、独立して、水素、８個までの炭素原子を含有するアルキル基、３，５−ｔ−ブチル−４−ヒドロキシベンジル基を含むアリール又はアラルキル基であり、Ｄ3は、水素、又は１８個までの炭素原子を含有するアルキル若しくはアルケニル基であり、そしてｄは０〜２０である）であり；
ｍが３の場合、Ｒ2は、脂肪族、不飽和脂肪族、脂環式又は芳香族トリカルボン酸の三価アシル基であり；
ｍが４の場合、Ｒ2は、１，２，３，４−ブタンテトラカルボン酸、１，２，３，４−ブタ−２−エン−テトラカルボン酸、並びに１，２，３，５−及び１，２，４，５−ペンタンテトラカルボン酸を含む、飽和又は不飽和の脂肪族又は芳香族テトラカルボン酸の三価アシル基であり；
ｐは、１、２又は３であり、
Ｒ3は、水素、Ｃ1〜Ｃ12アルキル、Ｃ5〜Ｃ7シクロアルキル、Ｃ7〜Ｃ9アラルキル、Ｃ2〜Ｃ18アルカノイル、Ｃ3〜Ｃ5アルケノイル又はベンゾイルであり；
ｐが１の場合、
Ｒ4は、水素、Ｃ1〜Ｃ18アルキル、Ｃ5〜Ｃ7シクロアルキル、Ｃ2〜Ｃ8アルケニル（非置換であるか、又はシアノ、カルボニル若しくはカルバミド基で置換されている）、アリール、アラルキル、又はグリシジル、式：−ＣＨ2−ＣＨ（ＯＨ）−Ｚの、又は式：−ＣＯ−Ｚ若しくは−ＣＯＮＨ−Ｚの基（ここで、Ｚは、水素、メチル又はフェニルである）；又は下記式：
【００８６】
【化９】
0005243026.tif 000011
【００８７】
（式中、ｈは、０又は１である）の基であり；
Ｒ3及びＲ4は、ｐが１の場合、一緒になって、炭素原子４〜６個のアルキレン又は２−オキソ−ポリアルキレン、脂肪族又は芳香族の１，２−若しくは１，３−ジカルボン酸の環状アシル基にすることができ；
ｐが２の場合、
Ｒ4は、直接結合であるか、又はＣ1〜Ｃ12アルキレン、Ｃ6〜Ｃ12アリーレン、キシリレン、−ＣＨ2ＣＨ（ＯＨ）−ＣＨ2−基、若しくは基−ＣＨ2−ＣＨ（ＯＨ）−ＣＨ2−Ｏ−Ｘ−Ｏ−ＣＨ2−ＣＨ（ＯＨ）−ＣＨ2−（ここでＸは、Ｃ2〜Ｃ10アルキレン、Ｃ6〜Ｃ15アリーレン又はＣ6〜Ｃ12シクロアルキレンである）であるか；或いはＲ3が、アルカノイル、アルケノイル又はベンゾイルでない場合、Ｒ4は、脂肪族、脂環式若しくは芳香族のジカルボン酸又はジカルバミン酸の二価アシル基にすることもできるか、又は基−ＣＯ−にすることができるか；或いは
Ｒ4は、下記式：
【００８８】
【化１０】
0005243026.tif 000012
【００８９】
（式中、Ｔ8及びＴ9は、独立して、水素、炭素原子１〜１８個のアルキルであるか、或いはＴ8及びＴ9は、一緒になって、炭素原子４〜６個のアルキレンであるか又は３−オキサペンタメチレンであり、例えばＴ8及びＴ9は、一緒になって３−オキサペンタメチレンである）であり；
ｐが３の場合、
Ｒ4は、２，４，６−トリアジニルであり、
ｎは、１又は２であり、
ｎが１の場合、
Ｒ5及びＲ′5は、独立して、Ｃ1〜Ｃ12アルキル、Ｃ2〜Ｃ12アルケニル、Ｃ7〜Ｃ12アラルキルであるか、又はＲ5は、水素でもあるか、或いはＲ5及びＲ′5は、一緒になって、Ｃ2〜Ｃ8アルキレン又はヒドロキシアルキレン又はＣ4〜Ｃ22アシルオキシアルキレンであり；
ｎが２の場合、
Ｒ5及びＲ′5は、一緒になって、（−ＣＨ2）2Ｃ（ＣＨ2−）2であり；
Ｒ6は、水素、Ｃ1〜Ｃ12アルキル、アリル、ベンジル、グリシジル又はＣ2〜Ｃ6アルコキシアルキルであり；
ｎが１の場合、
Ｒ7は、水素、Ｃ1〜Ｃ12アルキル、Ｃ3〜Ｃ5アルケニル、Ｃ7〜Ｃ9アラルキル、Ｃ5〜Ｃ7シクロアルキル、Ｃ2〜Ｃ4ヒドロキシアルキル、Ｃ2〜Ｃ6アルコキシアルキル、Ｃ6〜Ｃ10アリール、グリシジル、式：−（ＣＨ2）t−ＣＯＯ−Ｑの又は式：−（ＣＨ2）t−Ｏ−ＣＯ−Ｑの基であり、ここで、ｔは、１又は２であり、そしてＱは、Ｃ1〜Ｃ4アルキル又はフェニルであるか；或いは
ｎが２の場合、
Ｒ7は、Ｃ2〜Ｃ12アルキレン、Ｃ6〜Ｃ12アリーレン、基−ＣＨ2ＣＨ（ＯＨ）−ＣＨ2−Ｏ−Ｘ−Ｏ−ＣＨ2−ＣＨ（ＯＨ）−ＣＨ2−（ここでＸは、Ｃ2〜Ｃ10アルキレン、Ｃ6〜Ｃ15アリーレン又はＣ6〜Ｃ12シクロアルキレンである）、又は基−ＣＨ2ＣＨ（ＯＺ′）ＣＨ2−（ＯＣＨ2−ＣＨ（ＯＺ′）ＣＨ2）2−（ここでＺ′は、水素、Ｃ1〜Ｃ18アルキル、アリル、ベンジル、Ｃ2〜Ｃ12アルカノイル又はベンゾイルである）であり；
Ｑ1は、−Ｎ（Ｒ8）−又は−Ｏ−であり；Ｅ7は、Ｃ1〜Ｃ3アルキレン、基−ＣＨ2−ＣＨ（Ｒ9）−Ｏ−（ここでＲ9は、水素、メチル又はフェニルである）、基−（ＣＨ2）3−ＮＨ−又は直接結合であり；
Ｒ10は、水素又はＣ1〜Ｃ18アルキルであり、Ｒ8は、水素、Ｃ1〜Ｃ18アルキル、Ｃ5〜Ｃ7シクロアルキル，Ｃ7〜Ｃ12アラルキル、シアノエチル、Ｃ6〜Ｃ10アリール、基−ＣＨ2−ＣＨ（Ｒ9）−ＯＨ（ここでＲ9は、上記で定義された意味を有する）；下記式：
【００９０】
【化１１】
0005243026.tif 000013
【００９１】
の基又は下記式；
【００９２】
【化１２】
0005243026.tif 000014
【００９３】
（式中、Ｇ4は、Ｃ2〜Ｃ6アルキレン又はＣ6〜Ｃ12アリーレンである）の基であるか；或いはＲ8は、基−Ｅ7−ＣＯ−ＮＨ−ＣＨ2−ＯＲ10であり；
式Ｆは、Ｔ3がエチレン又は１，２−プロピレンであるポリマーの反復構造単位を示し、アルキルアクリレート又はアルキルメタクリレートとのα−オレフィンコポリマーから誘導される反復構造単位であり、例えばエチレンとエチルアクリレートとのコポリマーであり、ここでｋは、２〜１００であり；
Ｔ4は、ｐが１又は２の場合のＲ4と同じ意味を有し、
Ｔ5は、メチルであり、
Ｔ6は、メチル又はエチルであるか、或いはＴ5及びＴ6は、一緒になって、テトラメチレン又はペンタメチレンであり、例えば、Ｔ5及びＴ6は、それぞれメチルであり、
Ｍ及びＹは、独立して、メチレン又はカルボニルであり、そしてＴ4はエチレン又はキシレンであり、ここでｎは２であり；
Ｔ7は、Ｒ7と同じであり、Ｔ7は、例えば、オクタメチレンであり、ここでｎは２であり、
Ｔ10及びＴ11は、独立して、炭素原子２〜１２個のアルキレンであるか、又はＴ11は、下記式：
【００９４】
【化１３】
0005243026.tif 000015
【００９５】
であり、
Ｔ12は、ピペラジニル、下記式：
【００９６】
【化１４】
0005243026.tif 000016
【００９７】
（式中、Ｒ11は、Ｒ3と同じであるか、又は下記式：
【００９８】
【化１５】
0005243026.tif 000017
【００９９】
でもあり、ａ、ｂ及びｃは、独立して、２又は３であり、そしてｆは、０又は１であり、例えばａ及びｃは、それぞれ３であり、ｂは２であり、ｆは１である）であり；
ｅは、２，３又は４、例えば４であり；
Ｔ13は、Ｒ2と同じであるが、但しｎが１の場合、Ｔ13は水素にすることはできず；
Ｅ1及びＥ2は、異なり、それぞれ−ＣＯ−又は−Ｎ（Ｅ5）−であり、ここでＥ5は、水素、Ｃ1〜Ｃ12アルキル又はＣ4〜Ｃ22アルコキシカルボニルアルキルであり、例えばＥ1は−ＣＯ−であり、Ｅ2は−Ｎ（Ｅ5）−であり、
Ｅ3は、水素、炭素原子１〜３０個のアルキル、フェニル、ナフチル、塩素若しくは炭素原子１〜４個のアルキルで置換されている前記フェニル若しくは前記ナフチル、炭素原子７〜１２個のフェニルアルキル、又は炭素原子１〜４個のアルキルで置換されている前記フェニルアルキルであり、
Ｅ4は、水素、炭素原子１〜３０個のアルキル、フェニル、ナフチル又は炭素原子７〜１２個のフェニルアルキルであるか、或いは
Ｅ3及びＥ4は、一緒になって、炭素原子４〜１７個のポリメチレン又は炭素原子１〜４個のアルキルの４個までで置換されている前記ポリメチレンであり、例えばメチルであり、
Ｅ6は、脂肪族又は芳香族四価基であり、
式（Ｎ）のＲ2は、ｍが１の場合ですでに定義されている〕
で示されるものであるか、
或いは
ヒンダードアミン化合物は、式：Ｉ、ＩＩ、ＩＩＩ、ＩＶ、Ｖ、ＶＩ、ＶＩＩ、ＶＩＩＩ、ＩＸ、Ｘ又はＸＩ：
【０１００】
【化１６】
0005243026.tif 000018
0005243026.tif 000019
0005243026.tif 000020
0005243026.tif 000021
【０１０１】
〔式中、
Ｅは、水素、Ｃ1〜Ｃ18アルキル、Ｃ3〜Ｃ8アルケニル、Ｃ3〜Ｃ8アルキニル、Ｃ7〜Ｃ12アラルキル、グリシジル又は基−ＣＨ2ＣＨ（ＯＨ）−Ｚであり、ここでＺは、水素、メチル、エチル又はフェニルであり、
Ｅ1、Ｅ2、Ｅ3及びＥ4は、独立して、炭素原子１〜４個のアルキルであるか、又はＥ1及びＥ2は、独立して、炭素原子１〜４個のアルキルであり、Ｅ3及びＥ4は、一緒になって、ペンタメチレンであるか、又はＥ1とＥ2及びＥ3とＥ4は、それぞれ一緒になって、ペンタメチレンであり、
Ｒ2は、水素又は炭素原子１〜１２個の直鎖状若しくは分岐鎖状アルキルであり、
Ｒ3は、炭素原子１〜８個のアルキレンであるか、又はＲ3は、−ＣＯ−、−ＣＯ−Ｒ4−、−ＣＯＮＲ2−若しくは−ＣＯ−ＮＲ2−Ｒ4−であり、
Ｒ4は、炭素原子１〜８個のアルキレンであり、
Ｒ5は、水素、炭素原子１〜１２個の直鎖状若しくは分岐鎖状アルキル、又は下記式：
【０１０２】
【化１７】
0005243026.tif 000022
【０１０３】
であるか、或いは
Ｒ4がエチレンの場合、２つのＲ5メチル置換基は、直接結合で結合されていることができ、それによって、トリアジン架橋基−Ｎ（Ｒ5）−Ｒ4−Ｎ（Ｒ5）−は、ピペラジン−１，４−ジイル部分になり、
Ｒ6は、炭素原子２〜８個のアルキレンであるか、又はＲ6は、下記式：
【０１０４】
【化１８】
0005243026.tif 000023
【０１０５】
であるが、
但し、Ｒ6が上記で示された構造である場合に、Ｙは−ＯＨではなく、
Ａは、−Ｏ−又は−ＮＲ7−であり、ここでＲ7は、水素、炭素原子１〜１２個の直鎖状若しくは分岐鎖状アルキルであるか、又はＲ7は、下記式：
【０１０６】
【化１９】
0005243026.tif 000024
【０１０７】
であり、
Ｔは、フェノキシ、炭素原子１〜４個のアルキル基、炭素原子１〜８個のアルコキシ、若しくは−Ｎ（Ｒ2）2（ここで条件としてＲ2は水素ではない）の１又２つで置換されているフェノキシであるか、又はＴは、下記式：
【０１０８】
【化２０】
0005243026.tif 000025
【０１０９】
であり、
Ｘは、−ＮＨ2、−ＮＣＯ、−ＯＨ、−Ｏ−グリシジル又は−ＮＨＮＨ2であり、そして
Ｙは、−ＯＨ、−ＮＨ2、−ＮＨＲ2（ここでＲ2は水素ではない）であるか、又はＹは、−ＮＣＯ、−ＣＯＯＨ、オキシラニル、−Ｏ−グリシジル、若しくは−Ｓｉ（ＯＲ2）3であるか、又は組み合わせＲ3−Ｙ−は、−ＣＨ2ＣＨ（ＯＨ）Ｒ2（ここでＲ2は、アルキル若しくは１〜４個の酸素原子で中断されている前記アルキルである）であるか、又はＲ3−Ｙ−は、−ＣＨ2ＯＲ2である〕
で示される化合物である。
【０１１０】
アルキルは、直鎖状又は分岐鎖状であり、例えば、メチル、エチル、ｎ−プロピル、ｎ−ブチル、sec−ブチル、tert−ブチル、ｎ−ヘキシル、ｎ−オクチル、２−エチルヘキシル、ｎ−ノニル、ｎ−デシル、ｎ−ウンデシル、ｎ−ドデシル、ｎ−トリデシル、ｎ−テトラデシル、ｎ−ヘキサデシル又はｎ−オクタデシルである。
【０１１１】
シクロアルキル基には、シクロペンチル及びシクロヘキシルが含まれ、典型的なシクロアルケニル基には、シクロヘキセニルが含まれるが、典型的なアラルキル基には、ベンジル、α−メチル−ベンジル、α，α−ジメチルベンジル又はフェネチルが含まれる。  
【０１１２】
アルコキシ及びシクロアルコキシは、対応するアルキル及びシクロアルキル基を含む。
【０１１３】
Ｒ2がカルボン酸の一価アシル基である場合に、Ｒ2は、例えば、酢酸、ステアリン酸、サリチル酸、安息香酸又はβ−（３，５−ジ−tert−ブチル−４−ヒドロキシフェニル）プロピオン酸のアシル基である。
【０１１４】
Ｒ2がジカルボン酸の二価アシル基である場合に、Ｒ2は、例えば、シュウ酸、アジピン酸、コハク酸、スベリン酸、セバシン酸、フタル酸、ジブチルマロン酸、ジベンジルマロン酸若しくはブチル−（３，５−ジ−tert−ブチル−４−ヒドロキシベンジル）−マロン酸、又はビシクロヘプテンジカルボン酸のアシル基であり、スクシネート、セバケート、フタレート及びイソフタレートが具体的な例である。
【０１１５】
Ｒ2がジカルバミン酸の二価アシル基である場合に、Ｒ2は、例えば、ヘキサメチレンジカルバミン酸又は２，４−トルイレンジカルバミン酸のアシル基である。
【０１１６】
本発明に有用なヒンダードアミンには、以下が含まれる：
４，４′−ヘキサメチレンビス（アミノ−（２，２，６，６−テトラメチルピペリジン））と２−クロロ−４，６−ビス（ジブチルアミノ）−ｓ−トリアジンで末端をキャップされている２，４−ジクロロ−６−［（２，２，６，６−テトラメチルピペリジン−４−イル）ブチルアミノ］−ｓ−トリアジンとの縮合物であるオリゴマー化合物；
４−ヒドロキシ−２，２，６，６−テトラメチルピペリジン、
４−ヒドロキシ−１，２，２，６，６−ペンタメチルピペリジン、
１−アリル−４−ヒドロキシ−２，２，６，６−テトラメチルピペリジン、
１−ベンジル−４−ヒドロキシ−２，２，６，６−テトラメチルピペリジン、
ビス（２，２，６，６−テトラメチル−４−ピペリジル）スクシネート、
ビス（１，２，２，６，６−ペンタメチル−４−ピペリジル）スクシネート、
１，１′−（１，２−エタンジイル）−ビス（３，３，５，５−テトラメチルピペラジノンメチル
ビス（１，２，２，６，６−ペンタメチルピペリジル）−２−ｎ−ブチル−２−（２−ヒドロキシ−３，５−ジ−tert−ブチルベンジル）マロネート、
３−ｎ−オクチル−７，７，９，９−テトラメチル−１，３，８−トリアザスピロ［４．５］デカン−２，４−ジオン、
２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合物、
２−クロロ−４，６−ジ−（４−ｎ−ブチルアミノ−１，２，２，６，６−ペンタメチルピペリジル）−１，３，５−トリアジンと１，２−ビス−（３−アミノプロピルアミノ）エタンとの縮合物、
２−ウンデシル−７，７，９，９−テトラメチル−１−オキサ−３，８−ジアザ−４−オキソ−スピロ［４，５］デカン、
７，７，９，９−テトラメチル−２−シクロウンデシル−１−オキサ−３，８−ジアザ−４−オキソスピロ［４，５］デカンとエピクロロヒドリンとの反応生成物、
ビス（２，２，６，６−テトラメチルピペリジン−４−イル）セバケート、
２，４−ジクロロ−６−tert−オクチルアミノ−ｓ−トリアジンと４，４′−ヘキサメチレンビス（アミノ−２，２，６，６−テトラメチルピペリジン）との重縮合物、
１−（２−ヒドロキシエチル）−２，２，６，６−テトラメチル−４−ヒドロキシピペリジンとコハク酸との重縮合物、
４，４′−ヘキサメチレンビス−（アミノ−２，２，６，６−テトラメチルピペリジン）と１，２−ジブロモエタンとの重縮合物、
ビス（１，２，２，６，６−ペンタメチルピペリジン−４−イル）セバケート、
ジ（１，２，２，６，６−ペンタメチルピペリジン−４−イル）（３，５−ジ−tert−ブチル−４−ヒドロキシベンジル）ブチルマロネート、
４−ベンゾイル−２，２，６，６−テトラメチルピペリジン、
４−ステアリルオキシ−２，２，６，６−テトラメチルピペリジン、
トリス（２，２，６，６−テトラメチルピペリジン−４−イル）ニトリロトリアセテート、
テトラキス（２，２，６，６−テトラメチルピペリジン−４−イル）１，２，３，４−ブタンテトラカルボキシレート、
テトラキス（１，２，２，６，６−ペンタメチルピペリジン−４−イル）１，２，３，４−ブタンテトラカルボキシレート、
２，４−ジクロロ−６−モルホリノ−ｓ−トリアジンと４，４′−ヘキサメチレンビス（アミノ−２，２，６，６−テトラメチルピペリジン）との重縮合物、
２，４−ジクロロ−６−モルホリノ−ｓ−トリアジンと４，４′−ヘキサメチレンビス（アミノ−（１−メチル−２，２，６，６−テトラメチルピペリジン））との重縮合物、
Ｎ，Ｎ′，Ｎ″，Ｎ″′−テトラキス［（４，６−ビス（ブチル−１，２，２，６，６−ペンタメチルピペリジン−４−イル）−アミノ−ｓ−トリアジン−２−イル］−１，１０−ジアミノ−４，７−ジアザデカン、
オクタメチレンビス（２，２，６，６−テトラメチルピペリジン−４−カルボキシレート）、
Ｎ−２，２，６，６−テトラメチルピペリジン−４−イル−ｎ−ドデシルスクシンイミド、
Ｎ−１，２，２，６，６−ペンタメチルピペリジン−４−イル−ｎ−ドデシルスクシンイミド、
４−Ｃ15−Ｃ17アルカノイルオキシ−２，２，６，６−テトラメチルピペリジン、
２，４−ジクロロ−６−シクロヘキシルアミノ−ｓ−トリアジンと４，４′−ヘキサメチレンビス（アミノ−２，２，６，６−テトラメチルピペリジン）との重縮合物、
１，５−ビス（２，２，６，６−テトラメチルピペリジン−４−イル）−１，５−ジアザ−４−オキソプロパン、
メタクリル酸メチル、アクリル酸エチル及び２，２，６，６−テトラメチルピペリジン−４−イルアクリレートのコポリマー、
Ｎ−オクタデシルマレイミド、スチレン及びＮ−（２，２，６，６−テトラメチルピペリジン−４イル）マレイミドのコポリマー、
１，３，５−トリス［３−（２，２，６，６−テトラメチルピペリジン−４−イルアミノ）−２−ヒドロキシ−プロピル）イソシアヌレート、
Ｎ−［２−（２，２，６，６−テトラメチルピペリジン−４−イル）オキサルアミド−１−イル］マレイミドから誘導される単位を含有するオレフィンコポリマー、
２，２，４，４−テトラメチル−７−オキサ−３，２０−ジアザ−２１−オキソ−ジスピロ［５，１，１１，２］ヘンエイコサン、
Ｃ12−Ｃ14アルキル３−（２，２，４，４−テトラメチル−７−オキサ−３，２０−ジアザ−２１−オキソ−ジスピロ［５，１，１１，２］ヘンエイコサン−２０−イル）プロピオネート、
エピクロロヒドリンと２，２，４，４−テトラメチル−７−オキサ−３，２０−ジアザ−２１−オキソ−ジスピロ［５，１，１１，２］ヘンエイコサンとの反応生成物、
１，３−ジ（２，２，６，６−テトラメチルピペリジン−４−イル）２，４−ジトリデシルブタンテトラカルボキシレート、
１，３−ジ（１，２，２，６，６−ペンタメチルピペリジン−４−イル）２，４−ジトリデシルブタンテトラカルボキシレート、
３，９−ビス（１，１−ジメチル−２−ヒドロキシエチル）−２，４，８，１０−テトラオキサスピロ［５．５］ウンデカン、テトラメチル１，２，３，４−ブタンテトラ−カルボキシレート及び２，２，６，６−テトラメチル−４−ヒドロキシピペリジンの重縮合物、
３，９−ビス（１，１−ジメチル−２−ヒドロキシエチル）−２，４，８，１０−テトラオキサスピロ［５．５］ウンデカン、テトラメチル１，２，３，４−ブタンテトラ−カルボキシレート及び１，２，２，６，６−ペンタメチル−４−ヒドロキシピペリジンの重縮合物、
１，４−ビス（２，２，６，６−テトラメチルピペリジン−４−イル）−２，２−ジメチル−１，４−ジアザ−４−オキソプロパン、
ジ−（１，２，２，６，６−ペンタメチルピペリジン−４−イル）ｐ−メトキシベンジリデンマロネート、
４−アミノ−２，２，６，６−テトラメチルピペリジンとテトラメチロールアセチレンジウレアとの反応生成物、
Ｎ−（２，２，６，６−テトラメチルピペリジン−４−イル）マレイミドとＣ20−Ｃ24−アルファ−オレフィンとのコポリマー、
ポリ［３−（２，２，６，６−テトラメチルピペリジン−４−イルオキシ）プロピル−メチル−シロキサン］、
２，４−ジクロロ−６−［Ｎ−ブチル−Ｎ−（２，２，６，６−テトラメチルピペリジン−４−イル）アミノ］−ｓ−トリアジンと１，１０−ジアミノ−４，７−ジアザデカンとの重縮合物、
ドデシル３−（２，２，４，４−テトラメチル−７−オキサ−３，２０−ジアザ−２１−オキソ−ジスピロ［５，１，１１，２］ヘンエイコサン−２０−イル）プロピオネート、
【０１１７】
【化２１】
0005243026.tif 000026
【０１１８】
ここでＲ′＝Ｒ″又はＨであり、そしてＲ″＝下記：
【０１１９】
【化２２】
0005243026.tif 000027
【０１２０】
である。
【０１２１】
本オリゴマーヒンダードアミン及び「重縮合」物ヒンダードアミンは、約１０００g/molを超える分子量を有する。所定の非オリゴマーヒンダードアミンも約１０００g/molを超える分子量を有する  
【０１２２】
例えば、本オリゴマー及びポリマーヒンダードアミンは、以下：
【０１２３】
【化２３】
0005243026.tif 000028
【０１２４】
（ここで、Ｒ′は下記：
【０１２５】
【化２４】
0005243026.tif 000029
0005243026.tif 000030
【０１２６】
である）、
【０１２７】
（ここでＲ′＝Ｒ″又はＨであり、そしてＲ″＝下記：
【０１２８】
【化２５】
0005243026.tif 000031
【０１２９】
である）
【０１３０】
からなる群より選択される１種以上の化合物であり、
ここで、ｎは、オリゴマー立体ヒンダードアミンの総分子量が約１０００g/molを超えるような整数である。
【０１３１】
例えば、１種以上のＮ−Ｈ又はＮ−アルキルヒンダードアミン光安定剤のうちの少なくとも１種が、式Ａ′、Ｂ′又はＯ′：
【０１３２】
【化２６】
0005243026.tif 000032
【０１３３】
〔式中、
Ｅは、水素、Ｃ1〜Ｃ18アルキル、Ｃ3〜Ｃ8アルケニル、Ｃ7〜Ｃ12アラルキルであり、
ｍは、１〜４であり、
ｍが１の場合、
Ｒ2は、水素、Ｃ1〜Ｃ18アルキル、若しくは１個以上の酸素原子で場合により中断されている前記アルキル、Ｃ2〜Ｃ12アルケニル、Ｃ7〜Ｃ18アラルキル、グリシジル、Ｃ2〜Ｃ18脂肪族カルボン酸の一価アシル基、１つ以上のヒドロキシ、Ｃ1〜Ｃ8アルコキシ、Ｃ2〜Ｃ8アシルオキシ、カルボニル、カルボキシ若しくはＣ2〜Ｃ8アルコキシカルボニルで置換されているＣ2〜Ｃ18脂肪族カルボン酸の前記脂肪族一価アシル基、Ｃ5〜Ｃ12脂環式カルボン酸の一価アシル基、又はＣ7〜Ｃ15芳香族カルボン酸の一価アシル基であるか、或いは
ｍが２の場合、
Ｒ2は、Ｃ1〜Ｃ12アルキレン、Ｃ4〜Ｃ12アルケニレン、キシリレン、２〜１８個のＣ原子を有する脂肪族ジカルボン酸の、８〜１４個のＣ原子を有する脂環式又は芳香族ジカルボン酸の二価アシル基であり、
ｍが３の場合、
Ｒ2は、Ｃ4〜Ｃ12脂肪族の、Ｃ5〜Ｃ12不飽和脂肪族の、Ｃ6〜Ｃ12脂環式の、又はＣ9〜Ｃ13芳香族のトリカルボン酸基の三価アシル基であり、
ｍが４の場合、
Ｒ2は、Ｃ5〜Ｃ12飽和の、又はＣ7〜Ｃ12不飽和脂肪族の、又はＣ9〜Ｃ14芳香族のテトラカルボン酸の四価アシル基であり；
ｐは、１、２又は３であり、
Ｒ3は、水素、Ｃ1〜Ｃ12アルキル、Ｃ5〜Ｃ7シクロアルキル、Ｃ7〜Ｃ9アラルキル、Ｃ2〜Ｃ18アルカノイル、Ｃ3〜Ｃ5アルケノイル又はベンゾイルであり；
ｐが１の場合、
Ｒ4は、水素、Ｃ1〜Ｃ18アルキル、Ｃ5〜Ｃ7シクロアルキル、Ｃ2〜Ｃ8アルケニル（非置換であるか、又はカルボニル若しくはカルバミド基で置換されている）、アラルキル、又はグリシジル、式：−ＣＨ2−ＣＨ（ＯＨ）−Ｚの、又は式：−ＣＯ−Ｚ若しくは−ＣＯＮＨ−Ｚの基（ここで、Ｚは、水素、メチル又はフェニルである）；又は下記式：
【０１３４】
【化２７】
0005243026.tif 000033
【０１３５】
の基であるか、或いは
Ｒ3及びＲ4は、一緒になって、炭素原子４〜６個のアルキレン又は２−オキソ−ポリアルキレン、脂肪族又は芳香族の１，２−若しくは１，３−ジカルボン酸の環状アシル基であり、
ｐが２の場合、
Ｒ4は、Ｃ1〜Ｃ12アルキレン、Ｃ6〜Ｃ12アリーレン、キシリレン、−ＣＨ2ＣＨ（ＯＨ）−ＣＨ2基又は基−ＣＨ２−ＣＨ（ＯＨ）−ＣＨ2−Ｏ−Ｘ−Ｏ−ＣＨ2−ＣＨ（ＯＨ）−ＣＨ2−（ここでＸは、Ｃ2〜Ｃ10アルキレン、Ｃ6〜Ｃ15アリーレン又はＣ6〜Ｃ12シクロアルキレンである）、脂肪族の、脂環式の、又は芳香族のジカルボン酸若しくはジカルバミン酸の二価アシル基か、基−ＣＯ−であるか；或いは
Ｒ4は、下記式：
【０１３６】
【化２８】
0005243026.tif 000034
【０１３７】
（式中、Ｔ8及びＴ9は、独立して、水素、炭素原子１〜１８個のアルキルであるか、又はＴ8及びＴ9は、一緒になって、炭素原子４〜６個のアルキレン若しくは３−オキサペンタメチレンである）であり；
ｐが３の場合、
Ｒ4は、２，４，６−トリアジニルである〕
で示される化合物である。
【０１３８】
例えば、本ヒンダードアミンは、以下：
４，４′−ヘキサメチレンビス（アミノ−（２，２，６，６−テトラメチルピペリジン））と２−クロロ−４，６−ビス（ジブチルアミノ）−ｓ−トリアジンで末端をキャップされている２，４−ジクロロ−６−［（２，２，６，６−テトラメチルピペリジン−４−イル）ブチルアミノ］−ｓ−トリアジンとの縮合物であるオリゴマー化合物。
２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合物、
２−クロロ−４，６−ジ−（４−ｎ−ブチルアミノ−１，２，２，６，６−ペンタメチルピペリジル）−１，３，５−トリアジンと１，２−ビス−（３−アミノプロピルアミノ）エタンとの縮合物、
７，７，９，９−テトラメチル−２−シクロウンデシル−１−オキサ−３，８−ジアザ−４−オキソスピロ［４，５］デカンとエピクロロヒドリンとの反応生成物、
２，４−ジクロロ−６−tert−オクチルアミノ−ｓ−トリアジンと４，４′−ヘキサメチレンビス（アミノ−２，２，６，６−テトラメチルピペリジン）との重縮合物、
１−（２−ヒドロキシエチル）−２，２，６，６−テトラメチル−４−ヒドロキシピペリジンとコハク酸との重縮合物、
４，４′−ヘキサメチレンビス−（アミノ−２，２，６，６−テトラメチルピペリジン）と１，２−ジブロモエタンとの重縮合物、
２，４−ジクロロ−６−モルホリノ−ｓ−トリアジンと４，４′−ヘキサメチレンビス（アミノ−２，２，６，６−テトラメチルピペリジン）との重縮合物、
２，４−ジクロロ−６−モルホリノ−ｓ−トリアジンと４，４′−ヘキサメチレンビス（アミノ−（１−メチル−２，２，６，６−テトラメチルピペリジン））との重縮合物、
２，４−ジクロロ−６−シクロヘキシルアミノ−ｓ−トリアジンと４，４′−ヘキサメチレンビス（アミノ−２，２，６，６−テトラメチルピペリジン）との重縮合物、
３，９−ビス（１，１−ジメチル−２−ヒドロキシエチル）−２，４，８，１０−テトラオキサスピロ［５．５］ウンデカン、テトラメチル１，２，３，４−ブタンテトラカルボキシレート及び２，２，６，６−テトラメチル−４−ヒドロキシピペリジンの重縮合物、
３，９−ビス（１，１−ジメチル−２−ヒドロキシエチル）−２，４，８，１０−テトラオキサスピロ［５．５］ウンデカン、テトラメチル１，２，３，４−ブタンテトラカルボキシレート及び１，２，２，６，６−ペンタメチル−４−ヒドロキシピペリジンの重縮合物、
４−アミノ−２，２，６，６−テトラメチルピペリジンとテトラメチロールアセチレンジウレアとの反応生成物、
Ｎ−（２，２，６，６−テトラメチルピペリジン−４−イル）マレイミドとＣ20−Ｃ24−アルファ−オレフィンとのコポリマー及び、
２，４−ジクロロ−６−［Ｎ−ブチル−Ｎ−（２，２，６，６−テトラメチルピペリジン−４−イル）アミノ］−ｓ−トリアジンと１，１０−ジアミノ−４，７−ジアザデカンとの重縮合物
からなる群より選択される１種以上の化合物である。
【０１３９】
例えば、本オリゴマー及びポリマーヒンダードアミンは、以下：
【０１４０】
【化２９】
0005243026.tif 000035
【０１４１】
（ここで、Ｒ′は下記：
【０１４２】
【化３０】
0005243026.tif 000036
0005243026.tif 000037
【０１４３】
である）、
（ここでＲ′＝Ｒ″又はＨであり、そしてＲ″＝下記：
【０１４４】
【化３１】
0005243026.tif 000038
【０１４５】
である）
【０１４６】
からなる群より選択される１つ以上の化合物であり、
ここで、ｎは、オリゴマー立体ヒンダードアミンの総分子量が約１０００g/molを超えるような整数である。
【０１４７】
例えば、本ヒンダードアミンは、以下：
４−ヒドロキシ−２，２，６，６−テトラメチルピペリジン、
４−ヒドロキシ−１，２，２，６，６−ペンタメチルピペリジン、
１−アリル−４−ヒドロキシ−２，２，６，６−テトラメチルピペリジン、
１−ベンジル−４−ヒドロキシ−２，２，６，６−テトラメチルピペリジン、
Ｃ２〜Ｃ２４カルボン酸又は１つ以上のヒドロキシ、Ｃ１〜Ｃ８アルコキシ、Ｃ２〜Ｃ８アシルオキシ、カルボニル、カルボキシ、若しくはＣ２〜Ｃ８アルコキシカルボニルにより置換されている前記カルボン酸の２，２，６，６−テトラメチル−４−ピペリジルの又は１，２，２，６，６−ペンタメチル−４−ピペリジルのエステル；
Ｃ２〜Ｃ１０ジ−カルボン酸の２，２，６，６−テトラメチル−４−ピペリジル又は１，２，２，６，６−ペンタメチル−４−ピペリジルビスエステル類、
１，１′−（１，２−エタンジイル）−ビス（３，３，５，５−テトラメチルピペラジノン）、
ビス（１，２，２，６，６−ペンタメチルピペリジル）−２−ｎ−ブチル−２−（２−ヒドロキシ−３，５−ジ−tert−ブチルベンジル）マロネート、
３−ｎ−オクチル−７，７，９，９−テトラメチル−１，３，８−トリアザスピロ［４．５］デカン−２，４−ジオン、
２−ウンデシル−７，７，９，９−テトラメチル−１−オキサ−３，８−ジアザ−４−オキソ−スピロ［４，５］デカン、
７，７，９，９−テトラメチル−２−シクロウンデシル−１−オキサ−３，８−ジアザ−４−オキソスピロ［４，５］デカンとエピクロロヒドリンとの反応生成物、
４−ベンゾイル−２，２，６，６−テトラメチルピペリジン、
テトラキス（２，２，６，６−テトラメチルピペリジン−４−イル）１，２，３，４−ブタンテトラカルボキシレート、
テトラキス（１，２，２，６，６−ペンタメチルピペリジン−４−イル）１，２，３，４−ブタンテトラカルボキシレート、
Ｎ，Ｎ′，Ｎ″，Ｎ″′−テトラキス［（４，６−ビス（ブチル−１，２，２，６，６−ペンタメチルピペリジン−４−イル）−アミノ−ｓ−トリアジン−２−イル］−１，１０−ジアミノ−４，７−ジアザデカン、
オクタメチレンビス（２，２，６，６−テトラメチルピペリジン−４−カルボキシレート）、
Ｎ−２，２，６，６−テトラメチルピペリジン−４−イル−ｎ−ドデシルスクシンイミド、
Ｎ−１，２，２，６，６−ペンタメチルピペリジン−４−イル−ｎ−ドデシルスクシンイミド、
１，５−ビス（２，２，６，６−テトラメチルピペリジン−４−イル）−１，５−ジアザ−４−オキソプロパン、
１，３，５−トリス［３−（２，２，６，６−テトラメチルピペリジン−４−イルアミノ）−２−ヒドロキシ−プロピル）イソシアヌレート、
２，２，４，４−テトラメチル−７−オキサ−３，２０−ジアザ−２１−オキソ−ジスピロ［５，１，１１，２］ヘンエイコサン、
Ｃ12〜Ｃ14アルキル３−（２，２，４，４−テトラメチル−７−オキサ−３，２０−ジアザ−２１−オキソ−ジスピロ［５，１，１１，２］ヘンエイコサン−２０−イル）プロピオネート、
１，３−ジ（２，２，６，６−テトラメチルピペリジン−４−イル）２，４−ジトリデシルブタンテトラカルボキシレート、
１，３−ジ（１，２，２，６，６−ペンタメチルピペリジン−４−イル）２，４−ジトリデシルブタンテトラカルボキシレート、
１，４−ビス（２，２，６，６−テトラメチルピペリジン−４−イル）−２，２−ジメチル−１，４−ジアザ−４−オキソプロパン、
ジ−（１，２，２，６，６−ペンタメチルピペリジン−４−イル）ｐ−メトキシベンジリデンマロネート、
ドデシル３−（２，２，４，４−テトラメチル−７−オキサ−３，２０−ジアザ−２１−オキソ−ジスピロ［５，１，１１，２］ヘンエイコサン−２０−イル）プロピオネート、
ジ−（１，２，２，６，６−ペンタメチルピペリジン−４−イル）ｐ−メトキシベンジリデンマロネート
２，４−ジクロロ−６−tert−オクチルアミノ−ｓ−トリアジンと４，４′−ヘキサメチレンビス（アミノ−２，２，６，６−テトラメチルピペリジン）との重縮合物、
ジメチルスクシネートと４−ヒドロキシ−２，２，６，６−テトラメチル−１−ピペリジンエタノールとの重縮合物、及び
２，４−ジクロロ−６−〔Ｎ−ブチル−Ｎ−（２，２，６，６−テトラメチルピペリジン−４−イル）アミノ〕−ｓ−トリアジンと１，１０−ジアミノ−４，７−ジアザデカンとの重縮合物、
ポリマーＨＡＬＳ及びオリゴマーＨＡＬＳ
からなる群より選択される１種以上の化合物である。
【０１４８】
例えば、本ヒンダードアミンは、以下：
４−ヒドロキシ−２，２，６，６−テトラメチルピペリジン、
４−ヒドロキシ−１，２，２，６，６−ペンタメチルピペリジン、
ビス（２，２，６，６−テトラメチルピペリジン−４−イル）セバケート、
ビス（１，２，２，６，６−ペンタメチルピペリジン−４−イル）セバケート、
ビス（２，２，６，６−テトラメチルピペリジン−４−イル）スクシネート、
ビス（１，２，２，６，６−ペンタメチルピペリジン−４−イル）スクシネート及び
４−ステアリルオキシ−２，２，６，６−テトラメチルピペリジン
からなる群より選択される１種以上の化合物である。
【０１４９】
例えば、本ヒンダードアミンは、以下：
ビス（１，２，２，６，６−ペンタメチルピペリジン−４−イル）セバケート、
ビス−（２，２，６，６−テトラメチルピペリジン−４−イル）セバケート及び
ジ−（１，２，２，６，６−ペンタメチルピペリジン−４−イル）ｐ−メトキシベンジリデンマロネート
からなる群より選択される１種以上の化合物である。
【０１５０】
例えば、１種以上のＮ−Ｈ又はＮ−アルキルヒンダードアミン光安定剤のうちの少なくとも１種は、Ｎ−メチルＨＡＬＳである。
【０１５１】
例えば、１種以上のＮ−Ｈ又はＮ−アルキルヒンダードアミン光安定剤のうちの少なくとも１種は、オリゴマー及びポリマーＨＡＬＳからなる群より選択される。
【０１５２】
本発明のＵＶＡ及びヒンダードアミン安定剤は、合計で、溶媒の重量に基づいて約０．０５重量％〜約３０重量％、例えば約０．１重量％〜約１５重量％、又は約０．２重量％〜約１０重量％、又は約１重量％〜約５重量％存在する。
【０１５３】
酢酸のような酸、又は電解質若しくは他の成分の酸性部分が存在してもよく、それらはヒンダードアミンの塩を発生する。
【０１５４】
ヒンダードアミン成分は、ＵＶＡ成分を含む部分に共有結合によって結合してよい。
【０１５５】
添加剤に関して、用語「有効量」は、光安定性及び黄変に関して所望の効果をもたらすその量である。
【０１５６】
実施例
以下の実施例は、電場応答性デバイスに有用なＵＶ安定化溶媒系の黄変を防止する、本発明のＨＡＬＳの優れた活性を例示する働きをする。
【０１５７】
溶液は、標準的条件を使用して大気中で調製し、加熱は必要な場合に用いた。ＵＶ暴露は、Atlas 4,000キセノンウエザロメーター中、内部自動条件Ｊ１８８５で行った。黄変は、直接観察するか又はガードナー色測定によるかのいずれかで決定した。ガードナー色数は、ＤＩＮ  ＩＳＯ４６３０で定義されており、数が小さい程、色が薄くなることと相関する。個々のＨＡＬＳの性能を、他のＨＡＬＳ溶液及びＨＡＬＳのないＵＶＡ溶液と比較した。ＵＶＡは、市販の製品であるか又は参照した特許のようにして調製したかのいずれかである。
【０１５８】
ＨＡＬＳ１はビス（１，２，２，６，６−ペンタメチルピペリジン−４−イル）セバケートである。
ＨＡＬＳ１ａはビス−（２，２，６，６−テトラメチルピペリジン−４−イル）セバケートである。
ＨＡＬＳ２はジ−（１，２，２，６，６−ペンタメチルピペリジン−４−イル）ｐ−メトキシベンジリデンマロネートである。
【０１５９】
実施例１
ＰＭＭＡ溶媒に基づいて３重量％含有する、プロピレンカーボネート中の、米国特許第６，６１４，５７８号の化合物ＴＰ３である２−〔２−（２−メトキシエトキシ）エトキシ〕エチル３−（ベンゾトリアゾール−２−イル）−５−tert−ブチル−４−ヒドロキシヒドロシンナメートの１００mM溶液を調製した。種々の濃度でＨＡＬＳを加えた。得られた溶液を上記で記載されたAtlas 4,000キセノンウエザロメーターで暴露し、得られた色を表で示された時間で測定した。
【０１６０】
【表１】
0005243026.tif 000039
【０１６１】
実施例２
ＰＭＭＡ溶媒に基づいて３重量％含有する、プロピレンカーボネート中の、米国特許第６，６１４，５７８号の化合物ＴＰ２である２−（２−メトキシエトキシ）エチル３−（ベンゾトリアゾール−２−イル）−５−tert−ブチル−４−ヒドロキシヒドロシンナメートの１００mM溶液を調製した。ＨＡＬＳを加え、得られた溶液を上記のAtlas 4,000キセノンウエザロメーターで１２１０時間暴露し、黄変の量を測定した。
【０１６２】
【表２】
0005243026.tif 000040
【０１６３】
実施例３
ＰＭＭＡ溶媒に基づいて３重量％含有する、プロピレンカーボネート中の、米国特許第６，６１４，５７８号の化合物ＴＰ３である２−〔２−（２−メトキシエトキシ）エトキシ〕エチル３−（ベンゾトリアゾール−２−イル）−５−tert−ブチル−４−ヒドロキシヒドロシンナメートの１００mM溶液を調製した。種々の濃度でＨＡＬＳを加えた。得られた溶液を上記のAtlas 4,000キセノンウエザロメーターで２５２時間暴露し、黄変の増加を目視で確認した。
【０１６４】
【表３】
0005243026.tif 000041
【０１６５】
実施例４
ＰＭＭＡ溶媒に基づいて３重量％含有する、プロピレンカーボネート中の高吸光度のトリアジンＵＶＡである４，６−ジフェニル−２−（４−ヘキシルオキシ−２−ヒドロキシフェニル）−ｓ−トリアジンの５mM溶液を調製した。多様なＨＡＬＳを種々の濃度で加え、得られた溶液を内部自動条件Ｊ１８８５のAtlas 4,000キセノンウエザロメーター中、内部自動条件下で２５２時間暴露し、黄変の増加を目視で確認した。
【０１６６】
【表４】
0005243026.tif 000042
【０１６７】
実施例５
ＰＭＭＡ溶媒に基づいて３重量％含有する、プロピレンカーボネート中の高吸光度のトリアジンＵＶＡである２−〔２−ヒドロキシ−４−（１−オクチルオキシカルボニルエトキシ）フェニル〕−４，６−ビス（４−フェニルフェニル）−１，３，５−トリアジンの溶液を調製した。ＨＡＬＳ１を溶液のうちの１つに加えた。溶液を上記のAtlas 4,000キセノンウエザロメーターで５０９時間暴露し、黄変を測定した。
【０１６８】
【表５】
0005243026.tif 000043
【０１６９】
実施例６
ＰＭＭＡ溶媒に基づいて３重量％含有する、プロピレンカーボネート中の、２−（２−メトキシエトキシ）エチル３−（５−トリフルオロメチルベンゾトリアゾール−２−イル）−５−tert−ブチル−４−ヒドロキシヒドロシンナメート（ＵＶＡ  Ａ）の１００mM溶液、及び米国特許第６，６１６６，２１８号からの２−〔２−（２−メトキシエトキシ）エトキシ〕エチル３−（５−トリフルオロメチルベンゾトリアゾール−２−イル）−５−tert−ブチル−４−ヒドロキシヒドロシンナメート（ＵＶＡ  Ｂ）の１００mM溶液を調製した。ＨＡＬＳ１を５mM及び３０mMの濃度で加えた。得られた溶液を上記のAtlas 4,000キセノンウエザロメーターで５０９時間暴露し、黄変を測定した。
【０１７０】
【表６】
0005243026.tif 000044
【０１７１】
実施例７
ＵＶＡを溶媒の総重量に基づいて３．８重量％含有する、プロピレンカーボネート中のオクチル３−（ベンゾトリアゾール−２−イル）−５−tert−ブチル−４−ヒドロキシヒドロシンナメートの溶液を調製した。ＨＡＬＳ１又はＨＡＬＳ１ａを、溶媒の総重量に基づいて０．２及び０．４重量％ＨＡＬＳで添加した。得られた溶液を上記のAtlas 4,000キセノンウエザロメーターで暴露し、得られた色を示された総放射照度で測定した。
【０１７２】
【表７】
0005243026.tif 000045
【０１７３】
実施例８
プロピレンカーボネート中の２−ヒドロキシ−４−オクチルオキシベンゾフェノンの１００mM溶液を、ＨＡＬＳ１（５mM）あり及びなしで、上記のAtlas 4,000キセノンウエザロメーター中で２５６時間暴露し、得られた色を測定した。
【０１７４】
【表８】
0005243026.tif 000046
【０１７５】
実施例９
種々の溶媒中のオクチル３−（ベンゾトリアゾール−２−イル）−５−tert−ブチル−４−ヒドロキシヒドロシンナメートの１００mM溶液を、ＨＡＬＳ１（５mM）あり及びなしで、上記のAtlas 4,000キセノンウエザロメーター中で暴露し、得られた色を示された時間で測定した。
【０１７６】
【表９】
0005243026.tif 000047
【０１７７】
実施例１０
溶媒に基づいて３重量％含有する、プロピレンカーボネート中の、米国特許第６，６１４，５７８号の化合物ＴＰ３である２−〔２−（２−メトキシエトキシ）エトキシ〕エチル３−（ベンゾトリアゾール−２−イル）−５−tert−ブチル−４−ヒドロキシヒドロシンナメートの１００mM溶液を、上記で記載されたAtlas 4,000キセノンウエザロメーター中で単独で、又は５mMのＨＡＬＳ１の存在下で、暴露した。ベンゾトリアゾールのＵＶ吸光度を暴露の前と後で得た。吸収極大での吸光度の損失は、下記の表で報告されているように、ＵＶＡの劣化を示した。
【０１７８】
【表１０】
0005243026.tif 000048
【０１７９】
本発明のＨＡＬＳは、ＵＶＡの劣化に対して優れた保護をもたらす。
【０１８０】
実施例１１
エレクトロクロミック染料である１，１′−ジベンジル−４，４′−ビピリニジウムジクロリド（８．６ミリグラム）及び５，１０−ジヒドロ−５，１０−ジメチルフェナジン（４．６ミリグラム）を、ＰＭＭＡ溶媒に基づいて３重量％含有する、プロピレンカーボネート中の２−〔２−（２−メトキシエトキシ）エトキシ〕エチル３−（ベンゾトリアゾール−２−イル）−５−tert−ブチル−４−ヒドロキシヒドロシンナメート（１００mM）及びＨＡＬＳ１（３０mM）の溶液２５mLに加えた。直流電源に銅線で接続している市販のエレクトロクロミック自動車用鏡から取った２片の酸化インジウムスズ被覆ガラスを溶液の中につるした。０〜１ボルトの範囲の電圧は徐々であり、溶液の暗青色への急速な色変化が認められた。次に、電圧を下げると色は退色し、溶液は０ボルトで透明無色になった。
【０１８１】
本発明のＨＡＬＳは、エレクトロクロミックデバイスの機能を妨害しなかった。